(57)【要約】液状塗装組成物が開示されており、これは、（ａ）少なくとも１種の塗膜形成樹脂、（ｂ）少なくとも１種のつや消し剤、および（ｃ）多官能性イソシアヌレートから形成された少なくとも１種の化合物を含有する。また、このような組成物で基材を被覆する方法、複合多層被覆（ここで、少なくとも１層は、このような組成物から堆積される）、およびこのような組成物で少なくとも部分的に被覆された基材も開示されている。液状塗装組成物中の少なくとも１種のつや消し剤のつや消し性能を向上させる方法もまた、開示されている。【特許請求の範囲】
【請求項１】
以下：
（ａ）少なくとも１種の塗膜形成樹脂；
（ｂ）少なくとも１種のつや消し剤；および
（ｃ）少なくとも１種の多官能性イソシアヌレートから形成された少なくとも１種の化合物
を含有する液状塗装組成物であって、ここで、該少なくとも１種の多官能性イソシアヌレートから形成された少なくとも１種の化合物は、該少なくとも１種の多官能性イソシアヌレートから形成された少なくとも１種の化合物を含有しない類似の液状塗装組成物から類似の条件で堆積された被覆と比較して、少なくとも１０％低い６０°光沢を有する被覆を生じるのに十分な量で該組成物中に存在する、組成物。
【請求項２】
前記少なくとも１種の塗膜形成樹脂が、少なくとも１種の熱硬化性塗膜形成樹脂を含む、請求項１に記載の液状塗装組成物。
【請求項３】
前記少なくとも１種の塗膜形成樹脂が、少なくとも１種類の反応性基を有する少なくとも１種の重合体と、該少なくとも１種の重合体の該少なくとも１種類の反応性基と反応性である反応性基を有する少なくとも１種の硬化剤との反応から形成される、請求項２に記載の液状塗装組成物。
【請求項４】
前記少なくとも１種のつや消し剤が、非晶質シリカもしくは発熱シリカ、シリカゲル、アルミナ、チタニア、ジルコニア、ジルコン、酸化スズ、マグネシア、またはそれらの混合物を含む、請求項１に記載の液状塗装組成物。
【請求項５】
前記少なくとも１種のつや消し剤が、シリカを含む、請求項４に記載の液状塗装組成物。
【請求項６】
前記少なくとも１種のつや消し剤が、合成非晶質シリカゲルを含む、請求項４に記載の液状塗装組成物。
【請求項７】
前記少なくとも１種のつや消し剤が、ポリプロピレン、ポリエチレン、ポリテトラフルオロエチレン、ステアリン酸Ａｌ、ステアリン酸Ｚｎ、ステアリン酸Ｃａもしくはステアリン酸Ｍｇ、微粉化ポリプロピレンワックス、尿素−ホルムアルデヒド縮合物、またはそれらの混合物を含む、請求項１に記載の液状塗装組成物。
【請求項８】
前記少なくとも１種の多官能性イソシアヌレートが、イソシアヌル酸トリス（ヒドロキシエチル）、イソシアヌル酸トリグリシジル、イソシアヌル酸トリアリル、ヘキサメチレンジイソシアネートのイソシアヌレートトリマー、またはそれらの混合物を含む、請求項１に記載の液状塗装組成物。
【請求項９】
前記少なくとも１種の多官能性イソシアヌレートから形成された少なくとも１種の化合物が、１重量パーセントから５０重量パーセントまでの量で前記液状塗装組成物中に存在し、重量パーセントが、該組成物中の樹脂固形分の全重量に基づいている、請求項１に記載の液状塗装組成物。
【請求項１０】
前記少なくとも１種の多官能性イソシアヌレートから形成された少なくとも１種の化合物は、該少なくとも１種の多官能性イソシアヌレートから形成された少なくとも１種の化合物を含有しない類似の液状塗装組成物から類似の条件で堆積された被覆と比較して、少なくとも５０％低い６０°光沢を有する被覆を生じるのに十分な量で該組成物中に存在する、請求項１に記載の液状塗装組成物。
【請求項１１】
前記少なくとも１種の多官能性イソシアヌレートから形成された少なくとも１種の化合物は、該少なくとも１種の多官能性イソシアヌレートから形成された少なくとも１種の化合物を含有しない類似の液状塗装組成物から類似の条件で堆積された被覆と比較して、少なくとも７５％低い６０°光沢を有する被覆を生じるのに十分な量で該組成物中に存在する、請求項１０に記載の液状塗装組成物。
【請求項１２】
前記液状塗装組成物が、低光沢被覆を生成できる噴霧可能な高固形分組成物である、請求項１に記載の液状塗装組成物。
【請求項１３】
前記液状塗装組成物が、前記液状塗装組成物の全重量に基づいて、少なくとも５０重量パーセントの全固形分を含む、請求項１２に記載の液状塗装組成物。
【請求項１４】
前記少なくとも１種の多官能性イソシアヌレートから形成された少なくとも１種の化合物が、６．５（ｃａｌ／ｃｍ３）１／２以下のＨａｎｓｅｎ水素結合溶解度パラメータを有する、請求項１に記載の液状塗装組成物。
【請求項１５】
前記少なくとも１種の多官能性イソシアヌレートから形成された少なくとも１種の化合物が、６．０（ｃａｌ／ｃｍ３）１／２以下のＨａｎｓｅｎ水素結合溶解度パラメータを有する、請求項１４に記載の液状塗装組成物。
【請求項１６】
前記少なくとも１種の多官能性イソシアヌレートから形成された少なくとも１種の化合物が、４．０（ｃａｌ／ｃｍ３）１／２以下のＨａｎｓｅｎ水素結合溶解度パラメータを有する、請求項１５に記載の液状塗装組成物。
【請求項１７】
前記多官能性イソシアヌレートから形成された少なくとも１種の化合物が、以下：（ｉ）少なくとも１種の多官能性イソシアヌレート、および（ｉｉ）前記少なくとも１種の多官能性イソシアヌレートの反応性基と反応性である反応性基を有する少なくとも１種の長鎖単官能性反応物、を含有する反応物の反応生成物を含む、請求項１に記載の液状塗装組成物。
【請求項１８】
前記少なくとも１種の長鎖単官能性反応物が、少なくとも１８個の炭素原子を含有する、請求項１７に記載の液状塗装組成物。
【請求項１９】
前記少なくとも１種の多官能性イソシアヌレートから形成された少なくとも１種の化合物が、以下：（ｉｉｉ）前記少なくとも１種の多官能性イソシアヌレートの反応性基と反応性である少なくとも２個の反応性基を有する少なくとも１種の多官能性反応物、をさらに含有する反応物の反応生成物を含む、請求項１７に記載の液状塗装組成物。
【請求項２０】
前記少なくとも１種の多官能性イソシアヌレートから形成された少なくとも１種の化合物が、以下：（ｉ）少なくとも１種の多官能性イソシアヌレート、（ｉｉ）前記少なくとも１種の多官能性イソシアヌレートの反応性基と反応性である反応性基を有する少なくとも１種の長鎖単官能性反応物、（ｉｉｉ）該少なくとも１種の多官能性イソシアヌレートの反応性基と反応性である少なくとも２個の反応性基を有する少なくとも１種の多官能性反応物、および（ｉｖ）該少なくとも１種の多官能性イソシアヌレートの反応性基と反応性である少なくとも１個の反応性基と前記少なくとも１種の硬化剤の反応性基と反応性である少なくとも１個の反応性基とを含有する少なくとも１種の反応物、を含有する反応物の反応生成物を含む、請求項３に記載の液状塗装組成物。
【請求項２１】
前記多官能性イソシアヌレートから形成された少なくとも１種の化合物が、１，５００〜１０，０００のＭｗを有する重合体を含有する、請求項１に記載の液状塗装組成物。
【請求項２２】
前記多官能性イソシアヌレートから形成された少なくとも１種の化合物が、１．５〜３．０のＭｗ／Ｍｎを有する重合体を含有する、請求項１に記載の液状塗装組成物。
【請求項２３】
前記少なくとも１種の多官能性イソシアヌレートが、３個のエポキシド基を含む、請求項１に記載の液状塗装組成物。
【請求項２４】
請求項１に記載の液状塗装組成物を含有する組成物を堆積させた被覆で少なくとも部分的に被覆された、基材。
【請求項２５】
複合多層被覆であって、該複合多層被覆の少なくとも１層が、請求項１に記載の液状塗装組成物を含有する組成物から堆積される、複合多層被覆。
【請求項２６】
基材を被覆する方法であって、以下の工程：
（ａ）該基材の少なくとも一部に、請求項１に記載の液状塗装組成物を含有する組成物を塗布する工程、
（ｂ）該基材上の該液状塗装組成物を、実質的に連続した塗膜の形状で合体させる工程、および
（ｃ）該液状塗装組成物を硬化する工程
を包含する、方法。
【請求項２７】
以下：
（ａ）少なくとも１種の塗膜形成樹脂；
（ｂ）少なくとも１種のつや消し剤；および
（ｃ）少なくとも１種の多官能性イソシアヌレートから形成された少なくとも１種の化合物
を含有する液状塗装組成物であって、
ここで、該少なくとも１種の多官能性イソシアヌレートから形成された少なくとも１種の化合物は、６．５（ｃａｌ／ｃｍ３）１／２以下のＨａｎｓｅｎ水素結合溶解度パラメータを有する、液状塗装組成物。
【請求項２８】
前記少なくとも１種の塗膜形成樹脂が、少なくとも１種類の反応性基を有する少なくとも１種の重合体と、該少なくとも１種の重合体の該少なくとも１種類の反応性基と反応性である反応性基を有する少なくとも１種の硬化剤との反応から形成された少なくとも１種の熱硬化性塗膜形成樹脂を含む、請求項２７に記載の液状塗装組成物。
【請求項２９】
前記少なくとも１種のつや消し剤が、非晶質シリカもしくは発熱シリカ、シリカゲル、アルミナ、チタニア、ジルコニア、ジルコン、酸化スズ、マグネシア、またはそれらの混合物を含む、請求項２７に記載の液状塗装組成物。
【請求項３０】
前記少なくとも１種のつや消し剤が、シリカを含む、請求項２９に記載の液状塗装組成物。
【請求項３１】
前記少なくとも１種のつや消し剤が、合成非晶質シリカゲルを含む、請求項３０に記載の液状塗装組成物。
【請求項３２】
前記少なくとも１種のつや消し剤が、ポリプロピレン、ポリエチレン、ポリテトラフルオロエチレン、ステアリン酸Ａｌ、ステアリン酸Ｚｎ、ステアリン酸Ｃａもしくはステアリン酸Ｍｇ、微粉化ポリプロピレンワックス、尿素−ホルムアルデヒド縮合物、またはそれらの混合物を含む、請求項２７に記載の液状塗装組成物。
【請求項３３】
前記少なくとも１種の多官能性イソシアヌレートが、イソシアヌル酸トリス（ヒドロキシエチル）、イソシアヌル酸トリグリシジル、イソシアヌル酸トリアリル、ヘキサメチレンジイソシアネートのイソシアヌレートトリマー、またはそれらの混合物を含む、請求項２７に記載の液状塗装組成物。
【請求項３４】
前記少なくとも１種の多官能性イソシアヌレートから形成された少なくとも１種の化合物が、該少なくとも１種の多官能性イソシアヌレートから形成された少なくとも１種の化合物を含有しない類似の液状塗装組成物から類似の条件で堆積された被覆と比較して、少なくとも５０％低い６０°光沢を有する被覆を生じるのに十分な量で該組成物中に存在する、請求項２７に記載の液状塗装組成物。
【請求項３５】
前記組成物が、低光沢被覆を生成できる噴霧可能な高固形分組成物である、請求項２７に記載の液状塗装組成物。
【請求項３６】
前記少なくとも１種の多官能性イソシアヌレートから形成された少なくとも１種の化合物が、６．０（ｃａｌ／ｃｍ３）１／２以下のＨａｎｓｅｎ水素結合溶解度パラメータを有する、請求項２７に記載の液状塗装組成物。
【請求項３７】
前記少なくとも１種の多官能性イソシアヌレートから形成された少なくとも１種の化合物が、４．０（ｃａｌ／ｃｍ３）１／２以下のＨａｎｓｅｎ水素結合溶解度パラメータを有する、請求項３６に記載の液状塗装組成物。
【請求項３８】
前記少なくとも１種の多官能性イソシアヌレートから形成された少なくとも１種の化合物が、以下：（ｉ）少なくとも１種の多官能性イソシアヌレート、および（ｉｉ）前記少なくとも１種の多官能性イソシアヌレートの反応性基と反応性である反応性基を有する少なくとも１種の長鎖単官能性反応物、を含有する反応物の反応生成物を含む、請求項２７に記載の液状塗装組成物。
【請求項３９】
前記少なくとも１種の長鎖単官能性反応物が、少なくとも１８個の炭素原子を含有する、請求項３８に記載の液状塗装組成物。
【請求項４０】
前記少なくとも１種の多官能性イソシアヌレートから形成された少なくとも１種の化合物が、以下：（ｉｉｉ）前記少なくとも１種の多官能性イソシアヌレートの反応性基と反応性である少なくとも２個の反応性基を有する少なくとも１種の多官能性反応物、をさらに含有する反応物の反応生成物を含む、請求項３８に記載の液状塗装組成物。
【請求項４１】
前記少なくとも１種の多官能性イソシアヌレートから形成された少なくとも１種の化合物が、以下：（ｉ）少なくとも１種の多官能性イソシアヌレート、（ｉｉ）前記少なくとも１種の多官能性イソシアヌレートの反応性基と反応性である反応性基を有する少なくとも１種の長鎖単官能性反応物、（ｉｉｉ）該少なくとも１種の多官能性イソシアヌレートの反応性基と反応性である少なくとも２個の反応性基を有する少なくとも１種の多官能性反応物、および（ｉｖ）該少なくとも１種の多官能性イソシアヌレートの反応性基と反応性である少なくとも１個の反応性基と前記少なくとも１種の硬化剤の反応性基と反応性である少なくとも１個の反応性基とを含有する少なくとも１種の反応物、を含有する反応物の反応生成物を含む、請求項２８に記載の液状塗装組成物。
【請求項４２】
請求項２７に記載の液状塗装組成物を含有する組成物を堆積させた被覆で少なくとも部分的に被覆された、基材。
【請求項４３】
複合多層被覆であって、該複合多層被覆の少なくとも１層が、請求項２７に記載の液状塗装組成物を含有する組成物から堆積される、複合多層被覆。
【請求項４４】
基材を被覆する方法であって、以下の工程：
（ａ）該基材の少なくとも一部に、請求項２７に記載の液状塗装組成物を含有する組成物を塗布する工程、
（ｂ）該基材上の該液状塗装組成物を、実質的に連続した塗膜の形状で合体させる工程、および
（ｃ）該液状塗装組成物を硬化する工程
を包含する、方法。
【請求項４５】
以下：
（ａ）少なくとも１種の塗膜形成樹脂；
（ｂ）少なくとも１種のつや消し剤；および
（ｃ）少なくとも１種の多官能性イソシアヌレートから形成された少なくとも１種の化合物
を含有する液状塗装組成物であって、
ここで、該液状塗装組成物は、
（ｉ）低光沢被覆を生成でき、
（ｉｉ）高固形分組成物であり、そして
（ｉｉｉ）噴霧可能である、
液状塗装組成物。
【請求項４６】
前記組成物が、２０ミルまでの膜厚で塗布されるとき、低光沢被覆を生成できる、請求項４５に記載の液状塗装組成物。
【請求項４７】
前記少なくとも１種の塗膜形成樹脂が、少なくとも１種類の反応性基を有する少なくとも１種の重合体と、該少なくとも１種の重合体の該少なくとも１種類の反応性基と反応性である反応性基を有する少なくとも１種の硬化剤との反応から形成された少なくとも１種の熱硬化性塗膜形成樹脂を含む、請求項４５に記載の液状塗装組成物。
【請求項４８】
前記少なくとも１種のつや消し剤が、非晶質シリカもしくは発熱シリカ、シリカゲル、アルミナ、チタニア、ジルコニア、ジルコン、酸化スズ、マグネシア、またはそれらの混合物を含む、請求項４５に記載の液状塗装組成物。
【請求項４９】
前記少なくとも１種のつや消し剤が、シリカを含む、請求項４８に記載の液状塗装組成物。
【請求項５０】
前記少なくとも１種のつや消し剤が、合成非晶質シリカゲルを含む、請求項４９に記載の液状塗装組成物。
【請求項５１】
前記少なくとも１種のつや消し剤が、ポリプロピレン、ポリエチレン、ポリテトラフルオロエチレン、ステアリン酸Ａｌ、ステアリン酸Ｚｎ、ステアリン酸Ｃａもしくはステアリン酸Ｍｇ、微粉化ポリプロピレンワックス、尿素−ホルムアルデヒド縮合物、またはそれらの混合物を含む、請求項４５に記載の液状塗装組成物。
【請求項５２】
前記少なくとも１種の多官能性イソシアヌレートが、イソシアヌル酸トリス（ヒドロキシエチル）、イソシアヌル酸トリグリシジル、イソシアヌル酸トリアリル、ヘキサメチレンジイソシアネートのイソシアヌレートトリマー、またはそれらの混合物を含む、請求項４５に記載の液状塗装組成物。
【請求項５３】
前記少なくとも１種の多官能性イソシアヌレートから形成された少なくとも１種の化合物が、６．５（ｃａｌ／ｃｍ３）１／２以下のＨａｎｓｅｎ水素結合溶解度パラメータを有する、請求項４５に記載の液状塗装組成物。
【請求項５４】
前記少なくとも１種の多官能性イソシアヌレートから形成された少なくとも１種の化合物が、６．０（ｃａｌ／ｃｍ３）１／２以下のＨａｎｓｅｎ水素結合溶解度パラメータを有する、請求項５３に記載の液状塗装組成物。
【請求項５５】
前記少なくとも１種の多官能性イソシアヌレートから形成された少なくとも１種の化合物が、以下：（ｉ）少なくとも１種の多官能性イソシアヌレート、および（ｉｉ）前記少なくとも１種の多官能性イソシアヌレートの反応性基と反応性である反応性基を有する少なくとも１種の長鎖単官能性反応物、を含有する反応物の反応生成物を含む、請求項４５に記載の液状塗装組成物。
【請求項５６】
前記少なくとも１種の長鎖単官能性反応物が、少なくとも１８個の炭素原子を含有する、請求項５５に記載の液状塗装組成物。
【請求項５７】
前記少なくとも１種の多官能性イソシアヌレートから形成された少なくとも１種の化合物が、以下：（ｉｉｉ）前記少なくとも１種の多官能性イソシアヌレートの反応性基と反応性である少なくとも２個の反応性基を有する少なくとも１種の多官能性反応物、をさらに含有する反応物の反応生成物を含む、請求項５５に記載の液状塗装組成物。
【請求項５８】
前記少なくとも１種の多官能性イソシアヌレートから形成された少なくとも１種の化合物が、以下：（ｉ）少なくとも１種の多官能性イソシアヌレート、および（ｉｉ）前記少なくとも１種の多官能性イソシアヌレートの反応性基と反応性である反応性基を有する少なくとも１種の長鎖単官能性反応物、（ｉｉｉ）前記少なくとも１種の多官能性イソシアヌレートの反応性基と反応性である少なくとも２個の反応性基を有する少なくとも１種の多官能性反応物、および（ｉｖ）前記少なくとも１種の多官能性イソシアヌレートの反応性基と反応性である少なくとも１個の反応性基と前記少なくとも１種の硬化剤の反応性基と反応性である少なくとも１個の反応性基とを含有する少なくとも１種の反応物、を含有する反応物の反応生成物を含む、請求項４７に記載の液状塗装組成物。
【請求項５９】
請求項４５に記載の液状塗装組成物を含有する組成物を堆積させた被覆で少なくとも部分的に被覆された、基材。
【請求項６０】
複合多層被覆であって、該複合多層被覆の少なくとも１層が、請求項４５に記載の液状塗装組成物を含有する組成物から堆積される、複合多層被覆。
【請求項６１】
基材を被覆する方法であって、以下の工程：
（ａ）該基材の少なくとも一部に、請求項４５に記載の液状塗装組成物を含有する組成物を塗布する工程、
（ｂ）該基材上の該液状塗装組成物を、実質的に連続した塗膜の形状で合体させる工程、および
（ｃ）該液状塗装組成物を硬化する工程
を包含する、方法。
【請求項６２】
以下：
（ａ）少なくとも１種の塗膜形成樹脂；
（ｂ）少なくとも１種のつや消し剤；ならびに
（ｃ）以下：
（ｉ）少なくとも１種の多官能性イソシアヌレート、および
（ｉｉ）該少なくとも１種の多官能性イソシアヌレートの反応性基と反応性である反応性基を含む少なくとも１種の長鎖単官能性反応物
を含有する反応物の反応生成物を含む少なくとも１種の化合物
を含有する、液状塗装組成物。
【請求項６３】
前記少なくとも１種の塗膜形成樹脂が、少なくとも１種類の反応性基を有する少なくとも１種の重合体と、該少なくとも１種の重合体の該少なくとも１種類の反応性基と反応性である反応性基を有する少なくとも１種の硬化剤との反応から形成された少なくとも１種の熱硬化性塗膜形成樹脂を含む、請求項６２に記載の液状塗装組成物。
【請求項６４】
前記少なくとも１種のつや消し剤が、非晶質シリカもしくは発熱シリカ、シリカゲル、アルミナ、チタニア、ジルコニア、ジルコン、酸化スズ、マグネシア、またはそれらの混合物を含む、請求項６２に記載の液状塗装組成物。
【請求項６５】
前記少なくとも１種のつや消し剤が、シリカを含む、請求項６４に記載の液状塗装組成物。
【請求項６６】
前記少なくとも１種のつや消し剤が、合成非晶質シリカゲルを含む、請求項６５に記載の液状塗装組成物。
【請求項６７】
前記少なくとも１種のつや消し剤が、ポリプロピレン、ポリエチレン、ポリテトラフルオロエチレン、ステアリン酸Ａｌ、ステアリン酸Ｚｎ、ステアリン酸Ｃａもしくはステアリン酸Ｍｇ、微粉化ポリプロピレンワックス、尿素−ホルムアルデヒド縮合物、またはそれらの混合物を含む、請求項６２に記載の液状塗装組成物。
【請求項６８】
前記少なくとも１種の多官能性イソシアヌレートが、イソシアヌル酸トリス（ヒドロキシエチル）、イソシアヌル酸トリグリシジル、イソシアヌル酸トリアリル、ヘキサメチレンジイソシアネートのイソシアヌレートトリマー、またはそれらの混合物を含む、請求項６２に記載の液状塗装組成物。
【請求項６９】
前記少なくとも１種の化合物（ｃ）が、６．５（ｃａｌ／ｃｍ３）１／２以下のＨａｎｓｅｎ水素結合溶解度パラメータを有する、請求項６２に記載の液状塗装組成物。
【請求項７０】
前記少なくとも１種の化合物（ｃ）が、６．０（ｃａｌ／ｃｍ３）１／２以下のＨａｎｓｅｎ水素結合溶解度パラメータを有する、請求項６９に記載の液状塗装組成物。
【請求項７１】
前記少なくとも１種の長鎖単官能性反応物が、少なくとも１８個の炭素原子を含有する、請求項６２に記載の液状塗装組成物。
【請求項７２】
前記少なくとも１種の化合物（ｃ）が、以下：（ｉｉｉ）前記少なくとも１種の多官能性イソシアヌレートの反応性基と反応性である少なくとも２個の反応性基を有する少なくとも１種の多官能性反応物、をさらに含有する反応物の反応生成物を含む、請求項６２に記載の液状塗装組成物。
【請求項７３】
前記少なくとも１種の化合物（ｃ）が、以下：（ｉ）少なくとも１種の多官能性イソシアヌレート、および（ｉｉ）前記少なくとも１種の多官能性イソシアヌレートの反応性基と反応性である反応性基を有する少なくとも１種の長鎖単官能性反応物、（ｉｉｉ）前記少なくとも１種の多官能性イソシアヌレートの反応性基と反応性である少なくとも２個の反応性基を有する少なくとも１種の多官能性反応物、および（ｉｖ）前記少なくとも１種の多官能性イソシアヌレートの反応性基と反応性である少なくとも１個の反応性基と前記少なくとも１種の硬化剤の反応性基と反応性である少なくとも１個の反応性基とを含有する少なくとも１種の反応物、を含有する反応物の反応生成物を含む、請求項６３に記載の液状塗装組成物。
【請求項７４】
請求項６２に記載の液状塗装組成物を含有する組成物を堆積させた被覆で少なくとも部分的に被覆された、基材。
【請求項７５】
複合多層被覆であって、該複合多層被覆の少なくとも１層が、請求項６２に記載の液状塗装組成物を含有する組成物から堆積される、複合多層被覆。
【請求項７６】
基材を被覆する方法であって、以下の工程：
（ａ）該基材の少なくとも一部に、請求項６２に記載の液状塗装組成物を含有する組成物を塗布する工程、
（ｂ）該基材上の該液状塗装組成物を、実質的に連続した塗膜の形状で合体させる工程、および
（ｃ）該液状塗装組成物を硬化する工程
を包含する、方法。
【請求項７７】
基材の少なくとも一部に堆積された被覆であって、ここで、該被覆は、以下：
（ａ）少なくとも１種の塗膜形成樹脂；
（ｂ）少なくとも１種のつや消し剤；および
（ｃ）イソシアヌレートから形成された少なくとも１種の化合物
を含有する噴霧可能な高固形分液状塗装組成物を含む組成物から堆積され、
ここで、該被覆は低光沢被覆である、被覆。
【請求項７８】
少なくとも１種の塗膜形成樹脂と少なくとも１種のつや消し剤とを含有する液状塗装組成物において少なくとも１種のつや消し剤のつや消し性能を向上させる方法であって、該方法は、少なくとも１種の多官能性イソシアヌレートから形成された少なくとも１種の化合物を該組成物に含有させる工程を包含する、方法。
【発明の詳細な説明】
【技術分野】
【０００１】
（発明の分野）
本発明は、少なくとも１種の塗膜形成樹脂、少なくとも１種のつや消し剤、および少なくとも１種の多官能性イソシアヌレートから形成された少なくとも１種の化合物を含有する液状組成物に関する。本発明はまた、このような組成物を含有する組成物から堆積された少なくとも１層を含む複合多層被覆、このような液状組成物を含有する組成物から堆積された被覆で少なくとも部分的に被覆された基材、およびこのような液状組成物で基材を被覆する方法に関する。本発明はまた、液状塗装組成物において少なくとも１種のつや消し剤のつや消し性能を向上させる方法に関する。
【背景技術】
【０００２】
（発明の背景）
液状塗装組成物は、多くの用途で使用される。しばしば、光沢が低い表面を必要とする場合、液状組成物から被覆を作製することが望ましい。例えば、ある種の車体および部品（例えば、車両の外部装備品（例えば、バンパー））には、しばしば、光沢のない仕上げが望ましい。低い光沢特性を有する被覆を得るために、このような被覆が堆積される液状塗装組成物には、しばしば、つや消し剤が加えられる。
【０００３】
液状塗装組成物中でつや消し剤を使用することに関連する１つの問題は、そのつや消し剤が特に低光沢被覆（これは、以下で定義する）を達成するのに必要なレベルで組成物に取り込まれたとき、この組成物の粘度を著しく高め得ることである。実際、ある種の高固形分（これは、以下で定義する）塗装組成物では、低光沢被覆は、この組成物がパテ（ｐｕｔｔｙ）となるような組成物の粘度を高める量で、その組成物に１種またはそれ以上のつや消し剤を加えることにより達成される。この粘度の上昇は、この組成物を噴霧不可能にし得るか、そうでなければ、塗布困難にし得る。さらに、このような液状組成物は、しばしば、流動特性に乏しい。このような液状組成物から得られる被覆は、しばしば、望ましくない「凹凸」の外観を有し、そしてつや消し剤が不均一に定着することが原因で、光沢の変動を示す。
【発明の開示】
【発明が解決しようとする課題】
【０００４】
従って、当該技術分野において、固形分含量が比較的に高くかつ粘度が比較的に低く、そして良好な外観を有する低光沢被覆を生成できる塗装組成物が必要とされている。
【課題を解決するための手段】
【０００５】
（発明の要旨）
特定の点では、本発明は、以下を含有する液状塗装組成物に関する：（ａ）少なくとも１種の塗膜形成樹脂、（ｂ）少なくとも１種のつや消し剤、および（ｃ）少なくとも１種の多官能性イソシアヌレートから形成された少なくとも１種の化合物であって、ここで、該少なくとも１種の多官能性イソシアヌレートから形成された少なくとも１種の化合物は、該少なくとも１種の多官能性イソシアヌレートから形成された少なくとも１種の化合物を含有しない類似の液状塗装組成物から類似の条件で堆積された被覆と比較して、少なくとも１０％低い６０°光沢を有する被覆を生じるのに十分な量で該組成物中に存在する。
【０００６】
他の点では、本発明は、以下を含有する液状塗装組成物に関する：（ａ）少なくとも１種の塗膜形成樹脂、（ｂ）少なくとも１種のつや消し剤、および（ｃ）少なくとも１種の多官能性イソシアヌレートから形成された少なくとも１種の化合物であって、ここで、該少なくとも１種の多官能性イソシアヌレートから形成された少なくとも１種の化合物は、６．５（ｃａｌ／ｃｍ３）１／２以下のＨａｎｓｅｎ水素結合溶解度パラメータδを有する。
【０００７】
さらに他の点では、本発明は、低光沢被覆を生成できる噴霧可能な高固形分液状塗装組成物に関し、ここで、このような液状塗装組成物は、以下を含有する：（ａ）少なくとも１種の塗膜形成樹脂、（ｂ）少なくとも１種のつや消し剤、および（ｃ）少なくとも１種の多官能性イソシアヌレートから形成された少なくとも１種の化合物。
【０００８】
さらに他の点では、本発明は、以下を含有する液状塗装組成物に関する：（ａ）少なくとも１種の塗膜形成樹脂；（ｂ）少なくとも１種のつや消し剤；および（ｃ）以下を含有する反応物の反応生成物を含む少なくとも１種の化合物：（ｉ）少なくとも１種の多官能性イソシアヌレート、および（ｉｉ）該少なくとも１種の多官能性イソシアヌレートの反応性基と反応性である反応性基を含む少なくとも１種の長鎖単官能性反応物。
【０００９】
本発明はまた、このような組成物を含有する組成物で部分的に被覆された基材、複合多層被覆（ここで、少なくとも１層は、このような組成物を含有する組成物から堆積される）、およびこのような組成物で基材を被覆する方法に関する。
【００１０】
本発明は、さらに、以下を含有する液状塗装組成物から堆積された低光沢被覆に関する：（ａ）少なくとも１種の塗膜形成樹脂、（ｂ）少なくとも１種のつや消し剤、および（ｃ）少なくとも１種の多官能性イソシアヌレートから形成された少なくとも１種の化合物。
【００１１】
本発明はまた、液状塗装組成物において少なくとも１種のつや消し剤のつや消し性能を向上させる方法に関し、該方法は、該組成物に、少なくとも１種の多官能性イソシアヌレートから形成された少なくとも１種の化合物を加える工程を包含する。
【発明を実施するための最良の形態】
【００１２】
（発明の詳細な説明）
以下の詳細な説明の目的のために、本発明は、そうでないことが明白に記されている場合以外は、種々の代替的なバリエーションおよび工程順序を想定し得ることが理解できるはずである。さらに、任意の操作例または他に明記される場合以外、すべての数の表示（例えば、本明細書および特許請求の範囲で使用される成分の量）は、いずれの場合にも、「約」との用語により修飾されるものと理解されるはずである。従って、以下の明細書および添付の特許請求の範囲で述べた数値パラメータは、他にそうでないことが示されていない限り近似値であり、これは、本発明で得られるべき所望の特性に依存して変わり得る。少なくとも、この特許請求の範囲の均等論の適用を制限しようとするのではなく、各数値パラメータは、少なくとも、報告された有効数字の数に照らして、通常の端数計算技術を適用することにより解釈すべきである。
【００１３】
本発明の広い範囲を示す数値範囲およびパラメータは近似値であるにもかかわらず、特定の実施例で述べた数値は、できるだけ正確に報告されている。しかしながら、任意の数値は、本質的に、それらのそれぞれの試験測定で見出される標準偏差から生じる一定の誤差を含む。
【００１４】
また、本明細書中で列挙した任意の数値範囲は、その中に組み込まれる全ての部分範囲を含むことが意図されることが理解できるはずである。例えば、「１〜１０」の範囲は、列挙した最小数である１と列挙した最大数である１０との間の全ての部分範囲（これらの数を含めて）を含むと解釈され、すなわち、１に等しいかそれより大きい最小数および１０に等しいかそれ未満の最大数を有する。
【００１５】
特定の実施態様では、本発明は、液状塗装組成物に関する。本発明の液状塗装組成物は、以下を含有する：（ａ）少なくとも１種の塗膜形成樹脂、（ｂ）少なくとも１種のつや消し剤、および（ｃ）少なくとも１種の多官能性イソシアヌレートから形成された少なくとも１種の化合物。
【００１６】
本明細書中で使用する「液状塗装組成物」との用語は、被覆を生成する際に使用するのに適当な組成物を意味し、ここで、この組成物は、微粒子または粉体塗装組成物とは対照的に、液状（例えば、水媒介塗装組成物または溶媒媒介塗装組成物）である。特定の実施態様では、本発明の液状組成物は、少なくとも１種の希釈剤（例えば、有機溶媒、水、および／または水／有機溶媒混合物）を含有する。適当な有機溶媒には、例えば、アルコール、ケトン、芳香族炭化水素、グリコールエーテル、エステルまたはそれらの混合物が挙げられる。特定の実施態様では、この少なくとも１種の希釈剤は、この組成物の全重量に基づいて、５〜８０重量パーセント、例えば、３０〜５０重量パーセントの量で本発明の液状塗装組成物中に存在している。
【００１７】
本発明の液状組成物が水媒介系の形態である場合、この組成物は、しばしば、水性分散液の形態である。「分散液」との用語は、２相の透明、半透明または不透明な樹脂系を意味し、ここで、樹脂は、分散相にあり、そして水は、連続相にある。樹脂相の平均粒径は、一般に、１．０ミクロン未満、例えば、０．５ミクロン未満、または０．１ミクロン未満である。
【００１８】
これらの実施態様では、その連続相は、一般に、この組成物の全重量に基づいて、１０重量パーセントから５０重量パーセントまで、例えば、１５重量パーセントから３０重量パーセントまでの範囲の量で、存在している。これらの実施態様では、この連続相は、枚挙した値を含む任意の範囲でこの液状塗装組成物中に存在し得る。
【００１９】
先に述べたように、本発明の液状塗装組成物は、少なくとも１種の塗膜形成樹脂を含有する。本明細書中で使用する「塗膜形成樹脂」とは、基材の少なくとも１つの水平面において、この組成物中に存在している任意の希釈剤または担体を除去すると、あるいは周囲温度または高温で硬化すると、自己支持性の連続膜を形成できる樹脂を意味する。
【００２０】
本発明の液状塗装組成物で使用され得る従来の塗膜形成樹脂には、特に、自動車用ＯＥＭ塗装組成物、自動車用仕上げ塗装組成物、工業用塗装組成物、建築用塗装組成物、コイル塗装組成物、および航空宇宙用塗装組成物で典型的に使用される種類のものが挙げられるが、これらに限定されない。
【００２１】
特定の実施態様では、本発明の液状塗装組成物内に含有される少なくとも１種の塗膜形成樹脂は、少なくとも１種の熱硬化性塗膜形成樹脂を含む。本明細書中で使用する「熱硬化性」との用語は、硬化または架橋するとすぐに不可逆的に「固まる」樹脂を意味し、ここで、その重合体成分の重合体鎖は、共有結合により結合される。この特性は、通常、例えば、しばしば、熱または光照射により誘発される組成物成分の架橋反応と関連している。Ｈａｗｌｅｙ，Ｇｅｓｓｎｅｒ  Ｇ．，Ｔｈｅ  Ｃｏｎｄｅｎｓｅｄ  Ｃｈｅｍｉｃａｌ  Ｄｉｃｔｉｏｎａｒｙ，Ｎｉｎｔｈ  Ｅｄｉｔｉｏｎ．，ｐａｇｅ  ８５６；Ｓｕｒｆａｃｅ  Ｃｏａｔｉｎｇｓ，ｖｏｌ．２，Ｏｉｌ  ａｎｄ  Ｃｏｌｏｕｒ  Ｃｈｅｍｉｓｔｓ’  Ａｓｓｏｃｉａｔｉｏｎ，Ａｕｓｔｒａｌｉａ，ＴＡＦＥ  Ｅｄｕｃａｔｉｏｎａｌ  Ｂｏｏｋｓ（１９７４）を参照のこと。硬化または架橋反応はまた、周囲条件下にて、実行され得る。一旦、硬化または架橋すると、硬化樹脂は、熱を加えても融解せず、そして溶媒に不溶性である。他の実施態様では、本発明の液状塗装組成物内に含有される少なくとも１種の塗膜形成樹脂は、熱可塑性樹脂を含む。本明細書中で使用する「熱可塑性」との用語は、共有結合では結合されず、それにより、加熱の際に液体の流れが起こり得、そして溶媒に溶解性である重合体成分を含有する樹脂を意味する。Ｓａｕｎｄｅｒｓ，Ｋ．Ｊ．，Ｏｒｇａｎｉｃ  Ｐｏｌｙｍｅｒ  Ｃｈｅｍｉｓｔｒｙ，ｐｐ．４１−４２．Ｃｈａｐｍａｎ  ａｎｄ  Ｈａｌｌ，Ｌｏｎｄｏｎ（１９７３）を参照のこと。
【００２２】
本発明の液状塗装組成物で使用するのに適当な塗膜形成樹脂には、例えば、少なくとも１種類の反応性基を有する少なくとも１種の重合体と、該少なくとも１種の重合体の反応性基と反応性である反応性基を有する少なくとも１種の硬化剤との反応から形成されるものが挙げられる。本明細書中で使用する「重合体」との用語は、オリゴマーを包含することを意味し、そしてホモ重合体および共重合体の両方が挙げられるが、これらに限定されない。これらの重合体は、例えば、アクリル、飽和または不飽和ポリエステル、ポリウレタンまたはポリエーテル、ポリビニル、セルロース物質、アクリレート、シリコンベース重合体、それらの共重合体、およびそれらの混合物であり得、そして反応性基（例えば、特に、エポキシ基、カルボン酸基、ヒドロキシル基、イソシアネート基、アミド基、カーバメート基およびカルボキシレート基）を含有できる。
【００２３】
アクリル重合体は、もし使用するなら、典型的には、アクリル酸またはメタクリル酸、あるいはアクリル酸またはメタクリル酸のヒドロキシアルキルエステル（例えば、メタクリル酸ヒドロキシエチルまたはアクリル酸ヒドロキシプロピル）と、１種またはそれ以上の他の重合可能なエチレン性不飽和モノマー（例えば、アクリル酸のアルキルエステル（メタクリル酸メチルおよびアクリル酸２−エチルヘキシルを含めて）、およびビニル芳香族化合物（例えば、スチレン、α−メチルスチレンおよびビニルトルエン）との共重合体である。反応物の比および反応条件は、しばしば、ペンダントヒドロキシルまたはカルボン酸官能性を有するアクリル重合体を生じるように、選択される。
【００２４】
アクリル重合体のほかに、本発明の液状塗装組成物は、ポリエステル重合体またはオリゴマー（遊離末端ヒドロキシルおよび／またはカルボキシル基を含有するものを含めて）を含有できる。このような重合体は、公知の様式で、多価アルコールとポリカルボン酸との縮合により調製され得る。適当な多価アルコールには、エチレングリコール、ネオペンチルグリコール、トリメチロールプロパンおよびペンタエリスリトールが挙げられる。
【００２５】
適当なポリカルボン酸には、アジピン酸、１，４−シクロヘキシルジカルボン酸およびヘキサヒドロフタル酸が挙げられる。上述のポリカルボン酸のほかに、これらの酸の官能性同等物（例えば、これらの酸の無水物（存在する場合）または低級アルキルエステル）が使用され得る。また、少量のモノカルボン酸（例えば、ステアリン酸）が使用され得る。
【００２６】
ヒドロキシル含有ポリエステルオリゴマーは、ジカルボン酸の無水物（例えば、無水ヘキサヒドロフタル酸）とジオール（例えば、ネオペンチルグリコール）とを１：２のモル比で反応させることにより調製できる。
【００２７】
空気乾燥を高めることが望ましい場合、適当な乾性油脂肪酸が使用され得、これには、アマニ油、大豆油、トール油、脱水ひまし油またはキリ油由来のものが挙げられる。
【００２８】
ポリウレタン重合体（例えば、末端イソシアネートまたはヒドロキシル基を含有するもの）もまた、使用され得る。使用できるポリウレタンポリオールまたはＮＣＯ末端ポリウレタンには、ポリオール（重合体ポリオールを含めて）とポリイソシアネートとを反応させることにより調製されたものが挙げられる。使用できる末端イソシアネート基あるいは第一級または第二級アミン基を含有するポリ尿素には、ポリアミン（重合体ポリアミンを含めて）とポリイソシアネートとを反応させることにより調製されたものが挙げられる。そのヒドロキシル／イソシアネートまたはアミン／イソシアネート当量比が調節され、そして反応条件は、所望の末端基が得られるように選択される。適当なポリイソシアネートの例には、米国特許第４，０４６，７２９号の５欄２６行目〜６欄２８行目（この内容は、本明細書中で参考として援用されている）で記載されたものが挙げられる。適当なポリオールの例には、米国特許第４，０４６，７２９号の７欄５２行目〜１０欄３５行目（この内容は、本明細書中で参考として援用されている）で記載されたものが挙げられる。適当なポリアミンの例には、米国特許第４，０４６，７２９号の６欄，６１行目〜７欄３２行目および米国特許第３，７９９，８５４号の３欄１３〜５０行目（両方の内容は，本明細書中で参考として援用されている）で記載されたものが挙げられる。
【００２９】
シリコンベース重合体もまた、使用できる。本明細書中で使用する「シリコンベース重合体」とは、骨格内に１個またはそれ以上の−ＳｉＯ−単位を含む重合体を意味する。このようなシリコンベース重合体には、ハイブリッド重合体（例えば、骨格内に１個またはそれ以上の−ＳｉＯ−単位と共に有機重合体ブロックを含むもの）を挙げることができる。
【００３０】
先に述べたように、本発明の特定の液状塗装組成物は、少なくとも１種の硬化剤を使用することから形成された少なくとも１種の塗膜形成樹脂を含有できる。本発明の液状塗装組成物で使用するのに適当な硬化剤には、例えば、ＯＨ、ＣＯＯＨ、アミドおよびカーバメート反応性基含有物質のための硬化剤として、アミノプラスト樹脂およびフェノプラスト樹脂、ならびにそれらの混合物を挙げることができる。本発明の液状塗装組成物中で硬化剤として適当なアミノプラスト樹脂およびフェノプラスト樹脂の例には、米国特許第３，９１９，３５１号の５欄２２行目〜６欄２５行目（この内容は、本明細書中で参考として援用されている）で記載されたものが挙げられる。
【００３１】
適当な硬化剤には、また、ＯＨおよび第一級および／または第二級アミノ基含有物質用の硬化剤として、ポリイソシアネートおよびブロックポリイソシアネートが挙げられる。本発明の液状塗装組成物中で硬化剤として使用するのに適当なポリイソシアネートおよびブロックイソシアネートの例には、米国特許第４，５４６，０４５号の５欄１６〜３８行目；および米国特許第５，４６８，８０２号の３欄４８〜６０行目（両方の内容は，本明細書中で参考として援用されている）で記載されたものが挙げられる。
【００３２】
ＯＨおよび第一級および／または第二級アミノ基含有物質用の硬化剤としての無水物は、当該技術分野で周知であり、また、本発明の液状塗装組成物で使用するのに適当である。適当な無水物の例には、米国特許第４，７９８，７４６号の１０欄１６〜５０行目；および米国特許第４，７３２，７９０号の３欄４１〜５７行目（両方の内容は、本明細書中で参考として援用されている）で記載されたものが挙げられる。
【００３３】
ＣＯＯＨ反応性基含有物質用の硬化剤としてのポリエポキシドは、当該技術分野で周知であり、また、本発明の液状塗装組成物で使用するのに適当である。適当なポリエポキシドの例には、米国特許第４，６８１，８１１号の５欄３３〜５８行目（この内容は、本明細書中で参考として援用されている）で記載されたものが挙げられる。
【００３４】
エポキシ反応性基含有物質用の硬化剤としてのポリ酸は、当該技術分野で周知であり、本発明の液状塗装組成物で使用するのに適当である。適当なポリ酸の例には、米国特許第４，６８１，８１１号の６欄４５行目〜９欄５４行目（この内容は、本明細書中で参考として援用されている）で記載されたものが挙げられる。
【００３５】
ポリオール、すなわち、１分子あたり平均して２個またはそれ以上のヒドロキシル基を有する物質は、ＮＣＯ反応性基含有物質および無水物およびエステル用の硬化剤として使用でき、当該技術分野で周知であり、また、本発明の液状塗装組成物で使用するのに適当である。適当なポリオールの例には、米国特許第４，０４６，７２９号の７欄５２行目〜８欄９行目；８欄２９行目〜９欄６６行目；および米国特許第３，９１９，３１５号の２欄６４行目〜３欄３３行目（両方の内容は、本明細書中で参考として援用されている）で記載されたものが挙げられる。
【００３６】
ポリアミンもまた、ＮＣＯ反応性基含有物質用ならびにカーボネートおよび非ヒンダードエステル用の硬化剤として使用でき、当該技術分野で周知であり、また、本発明の液状塗装組成物で使用するのに適当である。適当なポリアミンの例には、米国特許第４，０４６，７２９号の６欄６１行目〜７欄２６行目、および米国特許第３，７９９，８５４号の３欄１３〜５０行目（この内容は、本明細書中で参考として援用されている）で記載されたものが挙げられる。
【００３７】
望ましいとき、硬化剤の混合物が使用され得る。さらに、本発明の液状塗装組成物は、一成分組成物として調合でき、この場合、少なくとも１種の硬化剤（例えば、アミノプラスト樹脂および／またはブロックドイソシアネート化合物（例えば、上記のもの））は、他の組成物成分と混合される。この一成分組成物は、調合したとき、保存安定性であり得る。あるいは、このような組成物は、二成分組成物として調合でき、この場合、ポリイソシアネート硬化剤（例えば、上記のもの）は、塗布直前に、他の組成物成分の予め形成した混合物に加えることができる。この予め形成した混合物は、硬化剤（例えば、アミノプラスト樹脂および／またはブロックドイソシアネート化合物（例えば、上記のもの））を含有できる。
【００３８】
特定の実施態様では、この少なくとも１種の塗膜形成樹脂は、３０重量パーセントより多い量、例えば、４０重量パーセントより多い量で、９０重量パーセントより少ない量、または、いくつかの場合には、５０重量パーセントより多く９０重量パーセントより少ない量で本発明の液状塗装組成物中に存在し、重量パーセントは、この液状塗装組成物の全重量に基づいている。例えば、樹脂の重量パーセントは、３０重量パーセントと９０重量パーセントの間であり得る。少なくとも１種の硬化剤を使用するとき、それは、特定の実施態様では、７０重量パーセントまで、例えば、１０重量パーセントと７０重量パーセントの間の量で、存在し得る；この重量パーセントもまた、この液状塗装組成物の全重量に基づいている。
【００３９】
先に述べたように、本発明の液状塗装組成物は、少なくとも１種のつや消し剤を含有する。本明細書中で使用する「つや消し剤」との用語は、塗装組成物から堆積された被覆膜の光沢を低下させるためにこのような組成物に加えられる物質（例えば、顔料）を意味する。いくつかの場合では、当業者に理解されるように、低光沢被覆（これは、以下で定義する）を生成できる塗装組成物を生じるのは、塗装組成物へのつや消し剤の添加である。
【００４０】
つや消し剤は、無機物質または有機物質を含有でき、それらのいずれかまたは両方は、本発明の液状塗装組成物中で使用するのに適当である。本発明の液状塗装組成物中で使用するのに適当な無機つや消し剤の例には、非晶質シリカもしくは発熱シリカ、シリカゲル、アルミナ、チタニア、ジルコニア、ジルコン、酸化スズ、マグネシア、またはそれらの混合物が挙げられる。無機つや消し剤は、未処理であり得るか、または有機化合物（例えば、適当なワックス）または無機化合物で表面処理され得る。本発明の液状塗装組成物中で使用するのに適当な有機つや消し剤の例には、ポリプロピレン、ポリエチレン、ポリテトラフルオロエチレン（ＰＴＦＥ）、および同等または類似の光学特性を有する他の重合体が挙げられる。他の適当な有機つや消し剤の例には、ステアリン酸Ａｌ、ステアリン酸Ｚｎ、ステアリン酸Ｃａもしくはステアリン酸Ｍｇ、ワックス化合物（微粉化ポリプロピレンワックス）、および尿素−ホルムアルデヒド縮合物が挙げられる。特定の実施態様では、本発明の液状塗装組成物は、シリカ（合成非晶質シリカゲル）を含む少なくとも１種のつや消し剤を含有する。
【００４１】
特定の実施態様では、この少なくとも１種のつや消し剤は、１５０容量パーセントから５０容量パーセントまで、例えば、５容量パーセントから３０容量パーセントまで、あるいは、いくつかの場合では、１０容量パーセントから２０容量パーセントまでの量で本発明の液状塗装組成物中に存在し、容量パーセントは、この液状塗装組成物中の固形分の全容量に基づいている。このような実施態様では、この液状塗装組成物中に存在しているつや消し剤の量は、列挙された値の任意の組み合わせの間の範囲（列挙された値を含めて）であり得る。
【００４２】
本発明の液状塗装組成物はまた、少なくとも１種の多官能性イソシアヌレートから形成された少なくとも１種の化合物を含有する。本明細書中で使用する「イソシアヌレート」との用語は、３個のイソシアネート基−ＮＣＯの反応により形成される環状構造を有する化合物を意味する。本明細書中で使用する「多官能性イソシアヌレート」との用語は、少なくとも２個の反応性基、いくつかの場合では、３個の反応性基（例えば、特に、ヒドロキシル、エポキシ、イソシアネート、酸、アミン、アジリジン、カーバメート、メラミン、アリルおよび／またはアセトアセテート基）を含むイソシアヌレートを意味する。適当な多官能性イソシアヌレートの非限定的な具体例には、イソシアヌル酸トリス（ヒドロキシエチル）（ＴＨＥＩＣ）、イソシアヌル酸トリグリシジル（ＴＧＩＣ）、イソシアヌル酸トリアリル（ＴＡＩＣ）、およびヘキサメチレンジイソシアネートのイソシアヌレートトリマー（ＨＤＩ）（例えば、Ｄｅｓｍｏｄｕｒ（登録商標）Ｎ−３３００であって、これはＢａｙｅｒ  Ｐｏｌｙｍｅｒｓ  ＬＬＣ，Ｐｉｔｔｓｂｕｒｇｈ，ＰＡから市販されている）が挙げられ、これには、前記多官能性イソシアヌレートの混合物を含む。
【００４３】
特定の実施態様では、この少なくとも１種の多官能性イソシアヌレートから形成された少なくとも１種の化合物は、０．５重量パーセントから５０重量パーセントまで、例えば、１重量パーセントから３５重量パーセントまで、あるいは、いくつかの場合では、２重量パーセントから１５重量パーセントまでの量で本発明の液状塗装組成物中に存在しており、重量パーセントは、この組成物の樹脂固形物の全重量に基づいている。このような実施態様では、この液状塗装組成物中に存在している少なくとも１種の多官能性イソシアヌレートから形成された少なくとも１種の化合物の量は、列挙された値の任意の組み合わせの間の範囲（列挙された値を含めて）であり得る。
【００４４】
本発明の液状塗装組成物の特定の実施態様では、その塗装成分の特定の構造および物理的特性は、少なくとも１種の多官能性イソシアヌレートから形成された少なくとも１種の化合物が液状塗装組成物に十分な量で含有されるときに、この組成物が、少なくとも１種の多官能性イソシアヌレートから形成された少なくとも１種の化合物を含有しない類似の塗装組成物から類似の条件で堆積された被覆と比較して、少なくとも１０％、または、いくつかの場合では、少なくとも５０％、または、さらに他の場合では、少なくとも７５％低い６０°光沢を有する被覆が得られる限り、重要ではない。
【００４５】
本明細書中で使用する「光沢」との用語は、被覆が光を反射する性能を意味し、高い光沢値は、多い量の光が反射されることを意味する。当業者に理解されるように、光沢の測定は、ＢＹＫ／Ｈａｚｅ光沢計（これは、Ｇａｒｄｎｅｒ  Ｉｎｓｔｒｕｍｅｎｔ  Ｃｏｍｐａｎｙ，Ｉｎｃ．から市販されている）を使用して、行うことができる。本明細書中で使用する「６０°光沢」との用語は、このようなＢＹＫ／Ｈａｚｅ光沢計を使用して６０°の角度で測定された被覆基材の光沢を意味する。
【００４６】
当業者に理解されるように、被覆の光沢は、塗装組成物それ自体だけでなく、その被覆が堆積される条件にも影響され得る。本明細書中で使用する「類似の条件で堆積される」との用語は、２つの比較できる被覆が同じまたは類似の膜厚で同じまたは類似の基材上に堆積されることを意味する。当業者はまた、熱硬化性組成物から堆積された被覆の光沢が硬化条件により影響されることを理解する。結果として、少なくとも熱硬化性組成物の場合、「類似の条件で堆積される」との用語は、２つの比較できる被覆が類似の硬化条件（例えば、硬化温度、湿度および時間）で硬化されることを意味する。本明細書中で使用する「類似の塗装組成物」との用語は、比較できる塗装組成物が、少なくとも１種の多官能性イソシアヌレートから形成された少なくとも１種の化合物を含有しないこと以外、比較される組成物と同じまたは類似の量で、同じ成分を含有することを意味する。
【００４７】
本発明の液状塗装組成物の特定の実施態様は、低光沢被覆を生成できる噴霧可能な高固形分塗装組成物に関する。これらの実施態様では、その塗装成分の特定の構造および物理的特性は、多官能性イソシアネートから形成された少なくとも１種の化合物を含めて、得られた塗装組成物が噴霧可能で高固形分で低光沢被覆を生成できる限り、重要ではない。本明細書中で使用する「高固形分」との用語は、少なくとも４０重量パーセント、または、いくつかの場合では、少なくとも５０重量パーセントの全固形分（ここで、「固形分」とは、非揮発性物質を意味する）を含有する塗装組成物を意味し、重量パーセントは、この組成物の全重量に基づいている。本明細書中で使用する「噴霧可能」とは、スプレーガンのような装置による微粒化により基材に均一に塗布できる組成物を意味する。噴霧可能性（ｓｐｒａｙａｂｉｌｉｔｙ）とは、当業者に理解されるように、この塗装組成物のレオロジープロフィール（すなわち、粘度）の関数である。典型的には、２５℃（７７０°Ｆ）で約２〜約３００センチポアズの粘度を有する塗装組成物は、例えば、ＤｅＶｉｌｂｉｓｓ（登録商標）ＧＴＩ−６２０  Ｈｉｇｈ  Ｖｏｌｕｍｅ  Ｌｏｗ  Ｐｒｅｓｓｕｒｅ（ＨＶＬＰ）重力供給式スプレーガン（これは、１．４スプレー先端、２０００ヘアーキャップを備えている）を使用するとき、噴霧可能であると見なされる。本明細書中で使用する「低光沢被覆」との用語は、２０以下の光沢単位の６０°光沢（これは、上記のように測定した）を有する被覆を意味する。特定の実施態様では、本発明の液状塗装組成物は、２０ミルまでの膜厚で塗布されるとき、低光沢被覆を生成できる。
【００４８】
本発明の塗装組成物の特定の実施態様では、少なくとも１種の多官能性イソシアヌレートから形成された少なくとも１種の化合物は、６．５（ｃａｌ／ｃｍ３）１／２以下、または、いくつかの場合では、６．０（ｃａｌ／ｃｍ３）１／２以下のＨａｎｓｅｎ水素結合溶解度パラメータδＨを有し、または、さらに他の場合では、このＨａｎｓｅｎ水素結合溶解度パラメータは、４．０（ｃａｌ／ｃｍ３）１／２以下である。これらの実施態様では、少なくとも１種の多官能性イソシアネートから形成された少なくとも１種の化合物の特定の構造および物理的特性は、このような化合物が列挙された値の任意の組み合わせの間の範囲（列挙された値を含めて）のＨａｎｓｅｎ水素結合溶解度パラメータδＨを有する限り、重要ではない。
【００４９】
当業者に理解されるように、物質の溶解度パラメータは、その物質の１モル容量あたりの気化エネルギーの平方根の測定値である。測定の単位は、１立方センチメートルあたりのカロリー（「（ｃａｌ／ｃｍ３）１／２」）であり、これは、時には、「ヒルデブランド（ｈｉｌｄｅｂｒａｎｄ）」と呼ばれている。当業者は、Ｈａｎｓｅｎ溶解度パラメータが３つの要素、すなわち、分散要素δＤ；極性要素δＰ；および水素結合要素δＨを有することを理解する。これらの３つの要素の平方の合計の平方根は、全体的なＨａｎｓｅｎ溶解度パラメータδである。それゆえ、当業者に理解されるように、δは、以下のように計算される：
δ＝（δＤ２＋δＰ２＋δＨ２）１／２
もし、さらに多くの情報を望むなら、Ｈａｎｓｅｎ溶解度パラメータの解説は、ＥＮＣＹＣＬＯＰＥＤＩＡ  ＯＦ  ＣＨＥＭＩＣＡＬ  ＴＥＣＨＮＯＬＯＧＹ，Ｓｕｐｐｌｅｍｅｎｔ  Ｖｏｌｕｍｅ，２ｎｄ  ｅｄ．，１９７１，Ｊｏｈｎ  Ｗｉｌｅｙ  ＆  Ｓｏｎｓ，Ｉｎｃ．の８８９〜９０９で発見できる。
【００５０】
本明細書中で報告されたＨａｎｓｅｎ溶解度パラメータは、以下の方法により測定できる。もし、測定する試料が溶媒を含有するなら、その溶媒は、この物質がほぼ１００％の固形物となるように、除去される。次いで、この物質は、一連のバイアル（各々は、異なる溶媒を含む）に入れられ、このバイアルは、短時間振盪される。典型的には、公知のＨａｎｓｅｎ溶解度パラメータを有する２０〜３０種の溶媒が使用される。これらのバイアルを２４時間放置し、再度、短時間振盪した後、各試験片は、以下の評点に従って、特徴付けられる：１＝完全に溶解性（完全に透明）、２＝殆ど溶解性（僅かに曇っている）、３＝非常に膨潤（曇っている、樹脂沈殿なし）、４＝膨潤（濁っている、樹脂沈殿）、５＝僅かな効果（濁っている、激しい樹脂沈殿）および６＝不溶性（目に見える効果なし）。次いで、非線形最小二乗手順を使用して、Ｈａｎｓｅｎ溶解度パラメータおよび樹脂の周りの溶解エンベロープ（ｓｏｌｕｂｉｌｉｔｙ  ｅｎｖｅｌｏｐｅ）の半径を概算する。Ｈａｎｓｅｎ溶解度パラメータおよびそれらの測定のそれ以上の説明には、例えば、Ｈａｎｓｅｎ  Ｓｏｌｕｂｉｌｉｔｙ  Ｐａｒａｍｅｔｅｒ：Ａ  Ｕｓｅｒ’ｓ  Ｈａｎｄｂｏｏｋ，Ｃｈａｒｌｅｓ  Ｍ．Ｈａｎｓｅｎ，ＣＲＣ  Ｐｒｅｓｓ  ＬＬＣ，Ｂｏｃａ  Ｒａｔｏｎ，ＦＩａ．，２０００を参照のこと。
【００５１】
特定の実施態様では、本発明は、少なくとも１種の多官能性イソシアヌレートから形成された少なくとも１種の化合物を含有する液状塗装組成物に関し、ここで、その化合物は、以下を含有する反応物の反応生成物を含む：（ｉ）少なくとも１種の多官能性イソシアヌレート、および（ｉｉ）該少なくとも１種の多官能性イソシアヌレートの反応性基と反応性である反応性基を有する少なくとも１種の長鎖単官能性反応物。本明細書中で使用する「長鎖」との用語は、少なくとも４個の炭素原子、例えば、少なくとも８個の炭素原子、または、いくつかの場合では、少なくとも１８個の炭素原子を有する鎖を意味する。
【００５２】
これらの実施態様では、この少なくとも１種の長鎖単官能性反応物は、この少なくとも１種の多官能性イソシアヌレートの反応性基と反応性である反応性基を有する。例えば、この少なくとも１種の多官能性イソシアヌレートが酸基に対して反応性である反応性基を含む場合、この長鎖単官能性反応物は、少なくとも１種の長鎖一酸を含有し得る。適当な一酸には、カプロン酸、酪酸、ヘプタン酸、カプリル酸、ペラルゴン酸、カプリン酸、ｎ−ウンデシル酸、ラウリン酸、ミリスチン酸、パルミチン酸、マルガリン酸、ステアリン酸、イソステアリン酸、アラキジン酸、ベヘン酸、エルカ酸、リグノセリン酸、セロチン酸、オレイン酸、エライジン酸、モンタン酸、リノール酸、リノレン酸、ラウロレイン酸、ジヒドロキシステアリン酸、リシノール酸、エレオステアリン酸、ならびにそれらの異性体および混合物が挙げられる。
【００５３】
特定の実施態様では、本発明は、少なくとも１種の多官能性イソシアヌレートから形成された少なくとも１種の化合物を含有する液状塗装組成物に関し、ここで、少なくとも１種の化合物は、以下を含有する反応物の反応生成物を有する：上記（ｉ）および（ｉｉ）、ならびに（ｉｉｉ）該少なくとも１種の多官能性イソシアヌレートの反応性基と反応性である少なくとも２個の反応性基を有する少なくとも１種の多官能性反応物。
【００５４】
例えば、この多官能性イソシアヌレートが酸基に対して反応性である少なくとも２個の基を含む場合、少なくとも１種の多官能性イソシアヌレートから形成された化合物は、ポリカルボン酸を含有する反応物から形成され得る。このような反応物は、当業者に理解されるように、その化合物の分子量を確立するのに利用され得る。本明細書中で使用する「ポリカルボン酸」との用語は、１分子あたり少なくとも２個の酸基を含む物質を意味し、ここで、１分子あたり少なくとも２個の酸基のパラメータは、二官能性の酸が三官能性またはそれより高い官能性のポリ酸と混合されたポリ酸混合物を包含する。使用され得るポリカルボン酸のうちには、カルボン酸基含有重合体（例えば、アクリル重合体、ポリエステルおよびポリウレタン）がある。
【００５５】
酸官能性アクリル重合体は、当業者に公知の技術を使用して、メタクリル酸および／またはアクリル酸モノマーと他のエチレン性不飽和共重合可能モノマーとを共重合することにより生成され得る。あるいは、酸官能性アクリルは、通常の技術を使用して、環状無水物と反応されたヒドロキシ官能性アクリルから調製できる。
【００５６】
特定の実施態様では、このポリカルボン酸は、結晶性物質（例えば、４個〜２０個の炭素原子を含有する結晶性脂肪族物質）である。適当な結晶性酸の例には、アジピン酸、コハク酸、セバシン酸、アゼライン酸およびドデカンジオン酸が挙げられる。それに加えて、カルボン酸官能性ポリエステルは、使用され得る。低分子量ポリエステルおよび半酸エステル（ｈａｌｆ−ａｃｉｄ  ｅｓｔｅｒ）が使用でき、これらはそれぞれ、脂肪族ポリオールと脂肪族および／または芳香族ポリカルボン酸または無水物との縮合、または脂肪族ポリオールと脂肪族および芳香族無水物との反応に基づいている。適当な脂肪族ポリオールの例には、エチレングリコール、プロピレングリコール、ブチレングリコール、１，６−ヘキサンジオール、トリメチロールプロパン、ジ−トリメチロールプロパン、ネオペンチルグリコール、１，４−シクロヘキシルジメタノール、ペンタエリスリトールなどが挙げられる。これらのポリカルボン酸および無水物には、とりわけ、テレフタル酸、イソフタル酸、フタル酸、無水フタル酸、テトラヒドロフタル酸、無水テトラヒドロフタルフタル酸、ヘキサヒドロフタル酸、無水アルキルヘキサヒドロフタル酸、無水クロレンド酸などが挙げられ得る。これらのポリカルボン酸、無水物およびポリオールの混合物もまた、使用され得る。
【００５７】
特定の実施態様では、特に、この液状塗装組成物が、上記のように、熱硬化性樹脂である少なくとも１種の塗膜形成樹脂を含有する場合、本発明は、少なくとも１種の多官能性イソシアヌレートから形成された少なくとも１種の化合物を含有する液状組成物に関し、ここで、少なくとも１種の化合物は、以下を含有する反応物の反応生成物を含む：上記（ｉ）、（ｉｉ）および（ｉｉｉ）、ならびに（ｉｖ）該少なくとも１種の多官能性イソシアヌレートの反応性基と反応性である少なくとも１個の反応性基と前記少なくとも１種の硬化剤の反応性基と反応性である少なくとも１個の反応性基とを含有する少なくとも１種の反応物（そこから、該少なくとも１種の塗膜形成樹脂が形成される）。適当な反応性基の例には、特に、エポキシ基、カルボン酸基、ヒドロキシル基、イソシアネート基、アミド基、カーバメート基およびカルボキシレート基が挙げられる。
【００５８】
例えば、少なくとも１種の塗膜形成樹脂が、ポリイソシアネートまたはブロックドポリイソシアネートを含有する少なくとも１種の硬化剤から形成される場合、本発明の液状塗装組成物内に含まれる少なくとも１種の多官能性イソシアヌレートから形成された少なくとも１種の化合物は、少なくとも１個のヒドロキシル反応性基、いくつかの場合では、少なくとも２個のヒドロキシル反応性基（これらは、硬化中に、この少なくとも１種の硬化剤のイソシアネート基と反応できる）を含む反応物から形成され得る。このような反応物として使用するのに適当な物質の非限定的な具体例には、以下が挙げられるが、これらに限定されない：（ａ）低分子量ヒドロキシルカルボン酸、すなわち、５００未満の重量平均分子量を有するヒドロキシルカルボン酸（例えば、Ｃ２〜Ｃ１８ヒドロキシルカルボン酸）、および（ｂ）低分子量ポリオール、すなわち、５００未満の重量平均分子量を有するポリオール（例えば、脂肪族ジオールジオール（例えば、Ｃ２〜Ｃ１０脂肪族ジオール）、トリオールおよび多価アルコール）；（ｃ）ポリエステルポリオール；（ｄ）ポリエーテルポリオール；（ｅ）アミド含有ポリオール；（ｆ）ポリアクリルポリオール；（ｇ）多価ポリビニルアルコール；（ｈ）エポキシポリオール；（ｉ）ウレタンポリオール；および（ｊ）このようなポリオールの混合物。特定の実施態様では、これらの有機ポリオールは、低分子量ポリオール、ポリアクリルポリオール、ポリエーテルポリオール、ポリエステルポリオールおよびそれらの混合物からなる群から選択される。本明細書中で使用する「ポリオール」との用語は、少なくとも２個のヒドロキシル基を有する物質を含むことを意味する。
【００５９】
適当な低分子量ヒドロキシルカルボン酸の具体例には、グリコール酸、乳酸、２−ヒドロキシイソ酪酸、３−ヒドロキシ酪酸、２−ヒドロキシイソカプロン酸、２−ヒドロキシカプロン酸、１０−ヒドロキシデカン酸、１２−ヒドロキシデカン酸、１２−ヒドロキシステアリン酸、２，２−ビス（ヒドロキシメチル）−プロピオン酸、ジメチロールプロピオン酸、グルコン酸、およびリンゴ酸が挙げられるが、これらに限定されない。
【００６０】
適当な低分子量ポリオールの具体例には、テトラメチロールメタン、すなわち、ペンタエリスリトール；トリメチロールエタン；トリメチロールプロパン；ジ−（トリメチロールプロパン）；ジメチロールプロピオン酸；１，２−エタンジオール、すなわち、エチレングリコール；１，２−プロパンジオール、すなわち、プロピレングリコール；１，３−プロパンジオール；２，２−ジメチル−１，３−プロパンジオール、すなわち、ネオペンチルグリコール；１、２，３−プロパントリオール、すなわち、グリセリン；１，２−ブタンジオール；１，４−ブタンジオール；１，３−ブタンジオール；１、２，４−ブタントリオール；１、２，３，４−ブタントリオール；２，２，４−トリメチル−１，３−ペンタンジオール；１，５−ペンタンジオール；２，４−ペンタンジオール；１，６−ヘキサンジオール；２，５−ヘキサンジオール；１，２，６−ヘキサントリオール；２−メチル−１，３−ペンタンジオール；２，４−ヘプタンジオール；２−エチル−１，３−ヘキサンジオール；１，４−シクロヘキサンジオール；１−（２，２−ジメチル−３−ヒドロキシプロピル）−２，２−ジメチル−３−ヒドロキシプロピオネート；六価アルコール、すなわち、ソルビトール；ジエチレングリコール；ジプロピレングリコール；１，４−シクロヘキサンジメタノール；１，２−ビス（ヒドロキシメチル）シクロヘキサン；１，２−ビス（ヒドロキシエチル）−シクロヘキサン；ビスヒドロキシプロピルヒダントイン；ＴＭＰ／イプシロン−カプロラクトントリオール；水素化ビスフェノールＡ；トリスヒドロキシエチルイソシアヌレート；１モルの２，２−ビス（４−ヒドロキシフェニル）プロパン（すなわち、ビスフェノール−Ａ）と２モルのプロピレンオキシドとのアルキレーション生成物；５００未満の数平均分子量を有するエトキシル化またはプロポキシル化トリメチロールプロパンまたはペンタエリスリトール、およびこのような低分子量ポリオールの混合物が挙げられる。
【００６１】
ポリエステルポリオールは、公知であり、そして５００〜１０，０００の範囲の数平均分子量を有し得る。それらは、当該技術分野で公知の低分子量ジオール、トリオールおよび多価アルコール（これらには、先に記述した低分子量ポリオール（必要に応じて、一価アルコールと組み合わせて）が挙げられるが、これらに限定されない）とポリカルボン酸とを使用する通常の技術により調製される。
【００６２】
本発明の液状塗装組成物の特定の実施態様では、少なくとも１種の多官能性イソシアヌレートから形成された化合物は、５００〜１０，０００（例えば、２，０００〜１０，０００）のＭｗ、５００〜５，０００（例えば、１，０００〜３、５００）のＭｎ、および１．０〜３．０（例えば、１．５〜３．０）のＭｗ／Ｍｎを有する重合体を含有する。本明細書中で使用する「Ｍｗ」とは、直鎖ポリスチレン標準に関連してサイズ減少排除クロマトグラフィーで決定される重量平均分子量を意味する；「Ｍｎ」とは、直鎖ポリスチレン標準に関連してサイズ排除クロマトグラフィーで決定される数平均分子量を意味する。このような実施態様では、Ｍｗ、ＭｎおよびＭｗ／Ｍｎの値は、列挙された値の任意の組み合わせの間の範囲（列挙された値を含めて）であり得る。
【００６３】
本発明の液状塗装組成物の特定の実施態様では、この少なくとも１種の多官能性イソシアヌレートから形成された少なくとも１種の化合物は、８５〜４６０（例えば、１５０〜２５０）のＯＨ価を有する重合体を含有する。このような実施態様では、このＯＨ価は、列挙された値の任意の組み合わせの間の範囲（列挙された値を含めて）であり得る。
【００６４】
本発明の液状塗装組成物内に含まれ得る少なくとも１種の多官能性イソシアヌレートから形成される化合物を生成するには、種々の方法が使用され得る。例えば、限定ではなく、（当業者に理解されるように）使用する溶媒系に依存して、この液状塗装組成物内には、複数（例えば、３個）のエポキシド基を含む少なくとも１種の多官能性イソシアヌレートから形成された少なくとも１種の化合物を含有させることが望まれ得る。このようなイソシアヌレートには、例えば、（ａ）ＴＧＩＣ、（ｂ）Ｄｅｓｍｏｄｕｒ（登録商標）Ｎ−３３００とエポキシアルコール（例えば、グリシドール）との反応生成物、および（ｃ）ＴＨＥＩＣとエピクロロヒドリンとのエーテル化反応生成物が挙げられる。次いで、複数のエポキシド基を含むイソシアヌレートは、先に記述したように、反応物（ｉｉ）、（ｉｉｉ）および（ｉｖ）と反応でき、本発明の液状塗装組成物の特定の実施態様にて含有させることが適当である少なくとも１種の多官能性イソシアヌレートから形成された化合物が得られる。
【００６５】
他の非限定的な例では、再度、（当業者に理解されるように）使用する溶媒系に依存して、この液状塗装組成物内には、複数（例えば、３個）のヒドロキシ基を含む少なくとも１種の多官能性イソシアヌレートから形成された少なくとも１種の化合物を含有させることが望まれ得る。このような多官能性イソシアヌレートの一例には、ＴＨＥＩＣがある。このような実施態様では、ＴＨＥＩＣは、反応物（ｉｉ）、（ｉｉｉ）および（ｉｖ）と反応でき、本発明の液状塗装組成物の特定の実施態様にて含有させることが適当である少なくとも１種の多官能性イソシアヌレートから形成された化合物が得られる。
【００６６】
さらに他の非限定的な例では、再度、この液状塗装組成物内には、複数（例えば、３個）のイソシアネート基を含む少なくとも１種の多官能性イソシアヌレートから形成された少なくとも１種の化合物を含有させることが望まれ得る。このような多官能性イソシアヌレートの一例には、Ｄｅｓｍｏｄｕｒ（登録商標）Ｎ−３３００がある。このような実施態様では、Ｄｅｓｍｏｄｕｒ（登録商標）Ｎ−３３００は、反応物（ｉｉ）、（ｉｉｉ）および（ｉｖ）と反応でき、本発明の液状塗装組成物の特定の実施態様にて含有させることが適当である少なくとも１種の多官能性イソシアヌレートから形成された化合物が得られる。
【００６７】
これらの液状塗装組成物はまた、先に記述したものに加えて、追加成分を含有し得る。例えば、本発明の液状塗装組成物が熱硬化性樹脂を含む少なくとも１種の塗膜形成樹脂を含有する特定の実施態様では、この塗装組成物はまた、少なくとも１種の触媒を含有し得る。このような触媒は、この硬化剤とその重合体上の反応性基との反応を促進し得る。アミノプラスト硬化に適当な触媒には、酸（例えば、酸ホスフェートおよびスルホン酸または置換スルホン酸）が挙げられる。例には、ドデシルベンゼンスルホン酸、パラトルエンスルホン酸、フェニル酸ホスフェート、エチルヘキシル酸ホスフェートなどが挙げられる。イソシアネート硬化に適当な触媒には、有機スズ化合物（例えば、ジブチルスズオキシド、酸化ジオクチルスズ、ジブチルスズジラウレートなど）が挙げられる。特定の実施態様では、適当な触媒には、金属乾燥剤、例えば、金属（例えば、マンガン、セリウム、コバルト、銅、鉛、ジルコニウムなど）のオクトン酸塩、デカン酸塩、ステアリン酸塩およびノナデカン酸塩が挙げられる。特定の実施態様では、適当な触媒には、塩基性物質、例えば、第二級アミン触媒（例えば、ピペリジン、およびＮ−メチルドデシルアミン）；第三級アミン触媒（例えば、Ｎ，Ｎ−ジメチルドデシルアミン、ピリジン、メチルジココアミンおよびＮ，Ｎ−ジメチルアニリン）；アンモニウム化合物（臭化トリブチルアンモニウム、水酸化テトラブチルアンモニウム、および酢酸テトラブチルアンモニウムを含めて）；ホスホニウム化合物（酢酸エチルトリフェニルホスホニウムおよび臭化テトラブチルホスホニウムを含めて）、ならびに他のアンモニウムおよびホスホニウム塩が挙げられる。本発明の特定の実施態様では、この触媒は、液状塗装組成物中の樹脂固形分の全重量に基づいて、約０．０５〜３重量パーセント、例えば、約０．２５〜約２重量パーセントの量でこの液状塗装組成物中に存在する。
【００６８】
特定の実施態様では、本発明の液状塗装組成物は、塗装組成物で通常使用される補助成分を含有し得る。この組成物には、任意の成分、例えば、可塑剤、界面活性剤、チキソトロープ剤、ガス発生防止剤、有機共溶媒、流動制御剤、酸化防止剤、ＵＶ光吸収剤、および当該技術分野で通常の類似の添加剤が含有され得る。相溶性の問題を除いて、当該技術分野で公知のいずれのこのような添加剤も使用できる。これらの物質の非限定的な例は、米国特許第４，２２０，６７９号；第４，４０３，００３号；第４，１４７，７６９号；および第５，０７１，９０４号で記載されている。多くの場合、これらの成分は、この液状塗装組成物中の樹脂固形分の全重量に基づいて、約４０重量パーセントまでで存在している。
【００６９】
上記成分に加えて、本発明の液状塗装組成物はまた、着色顔料（例えば、表面被覆で通常使用されるもの）を含有し、そして着色塗装として使用され得る。特定の顔料を使用することの適合性は、当業者に明らかとなる。適当な顔料には、例えば、無機顔料、有機顔料、金属顔料、金属効果（ｍｅｔａｌｌｉｃ−ｅｆｆｅｃｔ）顔料および錆止め顔料（それらの混合物を含めて）が挙げられる。
【００７０】
適当な無機顔料の具体例には、二酸化チタン、酸化鉄、クロム酸鉛、酸化クロム、クロムグリーン、硫化カドミウム、リトポン顔料などが挙げられるが、これらに限定されない。適当な有機顔料の具体例には、特に、カーボンブラック；モノアゾ、ジアゾおよびベンゾイミダゾロンイエロー、オレンジ、レッドおよびブラウン；フタロシアニンブルーおよびグリーン；黄色から青色の範囲のアントラキノン顔料；キナクリドンイエロー、レッドおよびバイオレット；ペリレンレッドおよびブラウン；インジゴイドレッド、ブルーおよびバイオレット；チオニジゴ（ｔｈｉｏｎｉｄｉｇｏ）バイオレット；イソインドリノンイエロー、オレンジおよびレッド；キノリンイエローが挙げられるが、これらに限定されない。適当な金属顔料の具体例には、特に、アルミニウム、亜鉛、鉛、青銅、銅、ステンレス鋼、およびマイカ、ニッケルおよびスズの薄片が挙げられるが、これらに限定されない。適当な錆止め顔料には、特に、酸化鉛、クロム酸亜鉛、リン酸亜鉛、含マイカ酸化鉄が挙げられるが、これらに限定されない。
【００７１】
特定の実施態様では、この顔料は、この組成物中の固形分の全重量に基づいて、約８０重量パーセントまでの量で、この液状塗装組成物に取り込まれる。この金属顔料は、特定の実施態様では、この組成物中の固形分の全重量に基づいて、約０．５〜約２５重量パーセントの量で、使用される。これらの実施態様では、この顔料は、枚挙した値を含む任意の範囲で、この液状塗装組成物中に存在し得る。
【００７２】
上で述べたように、本発明の液状塗装組成物は、基材を被覆する方法で使用され得、該方法は、該基材に液状塗装組成物を塗布する工程、該基材上の該液状塗装組成物を、実質的に連続した塗膜の形状で合体させる工程、および該液状塗装組成物を硬化する工程を包含する。
【００７３】
本発明の液状塗装組成物は、それらが接着する種々の基材に塗布でき、これらには、特に、木材、金属、ガラス、紙、石工表面（ｍａｓｏｎｒｙ  ｓｕｒｆａｃｅｓ）、発泡体、およびプラスチック（弾性基材を含めて）が挙げられる。結果として、本発明はまた、このような液状塗装組成物を含む組成物から堆積された被覆で少なくとも部分的に被覆された基材に関する。これらの組成物は、通常の手段（はけ塗り、浸漬、流し塗り、噴霧などを含めて）により塗布できるが、先に述べたように、それらは、特定の実施態様では、有利には、噴霧により塗布できる。空気噴霧および静電噴霧のための通常の噴霧技術および装置、ならびに手動または自動のいずれかの方法が使用できる。
【００７４】
この液状塗装組成物を基材に塗布した後、この組成物は、合体されて、基材上に実質的に連続した塗膜を形成する。典型的には、その膜厚は、０．０１〜２０ミル（約０．２５〜５０８ミクロン）、例えば、０．０１〜５ミル（０．２５〜１２７ミクロン）、または、いくつかの場合では、０．１〜２ミル（２．５４〜５０．８ミクロン）の厚さである。この塗膜は、加熱または空気乾燥により塗膜から希釈剤（すなわち、有機溶媒および／または水）を追い出すことにより、この基材の表面に形成される。いくつかの場合では、この加熱は、この組成物を溶解することなく、この塗膜に、任意の実質的に連続した被覆が形成できることを保証するのに十分な短時間にわたって行われるにすぎない。適当な乾燥条件は、特定の組成物に依存するが、一般に、約６８°Ｆ〜２５０°Ｆ（２０℃〜１２１℃）の温度で、約１〜５分間の乾燥時間が十分である。最適な外観を生じるために、液状塗装組成物の１層より多い被膜が塗布され得る。被膜間では、先に塗布された被膜は、フラッシュされ得、すなわち、約１〜２０分間にわたって、周囲条件に晒され得る。
【００７５】
先に述べたように、本発明の液状塗装組成物の特定の実施態様の１つの長所は、噴霧可能で高固形分であり得ること、および光沢が低い被覆を生成できることである。
【００７６】
本発明の液状組成物は、単一被覆、クリアトップ被覆、２層系におけるベース被覆、または多層系（これは、クリアトップ塗装組成物、着色層およびベース塗装組成物を含む）の１層またはそれ以上として、あるいは下塗層として、使用され得る。
【００７７】
特定の実施態様では、本発明の液状塗装組成物は、複合多層被覆（例えば、「カラー−プラス−クリア（ｃｏｌｏｒ−ｐｌｕｓ−ｃｌｅａｒ）」被覆系（これは、少なくとも１層の有色もしくは着色ベースコートおよび少なくとも１層のクリアトップコートを含む））の一部として使用され得る。結果として、本発明はまた、複合多層被覆に関し、ここで、少なくとも１つの被覆層は、本発明の液状塗装組成物を含む組成物から堆積される。特定の実施態様では、このような複合多層被覆の層の全ては、本発明の液状塗装組成物を含む組成物から堆積される。
【００７８】
例えば、特定の実施態様では、クリアトップコートが堆積され得るクリア塗膜形成組成物は、本発明の液状塗装組成物を含み得る。このような実施態様では、このカラー−プラス−クリア系におけるベースコートの塗装組成物は、塗装用途で有用な任意の組成物（例えば、特に、自動車のＯＥＭ用途、自動車の再仕上げ用途、工業塗装用途、建築塗装用途、電着塗装用途、粉体塗装用途、コイル塗装用途、および航空宇宙用塗装用途で典型的に使用されるもの）を含み得る。このベースコートの塗装組成物は、典型的には、樹脂結合剤および顔料（これは、着色剤として作用する）を含有する。特に有用な樹脂結合剤には、特に、前述のアクリル重合体、ポリエステル（アルキドを含めて）およびポリウレタンが挙げられる。
【００７９】
これらのベースコート組成物は、溶媒媒介または水媒介であり得る。カラー−プラス−クリア組成物中で適当な水媒介ベースコートには、米国特許第４，４０３，００３号で開示されたものが挙げられ、これらのベースコートを調製する際に使用される樹脂組成物は、本発明の複合多層被覆の実施において使用できる。また、このベースコートの樹脂結合剤として、水媒介ポリウレタン（例えば、米国特許第４，１４７，６７９号に従って調製されるもの）が使用できる。さらに、このベースコートとして、水媒介被覆（例えば、米国特許第５，０７１，９０４号で記載されたもの）が使用できる。
【００８０】
もし望ましいなら、このベースコート組成物は、調合表面塗装の技術分野で周知の追加物質を含有し得、これらには、上述のものが挙げられる。これらの物質は、この塗装組成物の全重量の４０重量パーセントまでを構成できる。
【００８１】
これらのベース塗装組成物は、それらが通常の手段により接着する種々の基材に塗布できるが、それらは、最も多くの場合、噴霧により塗布される。空気噴霧および静電噴霧のための通常の噴霧技術および装置、ならびに手動または自動のいずれかの方法が使用できる。
【００８２】
このベースコート組成物の基材への塗布中に、この基材には、ベースコートの塗膜が形成される。典型的には、このベースコートの厚さは、約０．０１〜５ミル（０．２５〜１２７ミクロン）、好ましくは、０．１〜２ミル（２．５４〜５０．８ミクロン）である。
【００８３】
このベースコートを基材に塗布した後、クリアコートがベースコート組成物を溶解することなくベースコートに塗布できることを保証するのに十分な時間ではあるが、このベースコートを完全に硬化するには不十分な時間にわたって、加熱または空気乾燥により、そのベースコート塗膜から溶媒を追い出すことによって、この基材の表面には、塗膜が形成される。最適な外観を生じるために、１層より多いベースコートおよび複数のクリアコートが塗布され得る。通常、被膜間では、先に塗布された被膜は、フラッシュされる。
【００８４】
このベースコートで覆われた基材には、任意の通常の塗装技術（例えば、はけ塗り、噴霧、浸漬または流し塗り）により、クリアトップコートが塗布され得るが、噴霧塗布は、優れた光沢のために、好ましい。公知の噴霧技術（例えば、圧縮空気噴霧、静電噴霧、ならびに手動または自動方法）のいずれかが使用され得る。
【００８５】
このベースコートにクリアコートを塗布した後、被覆された基材は、加熱され得、被覆層が硬化される。硬化操作では、溶媒が追い出され、その組成物中の塗膜形成物質が架橋される。この加熱または硬化操作は、通常、少なくとも常温（遊離ポリイソシアネート架橋剤の場合）から３５０°Ｆまで（常温〜１７７℃）の範囲の温度で実行されるが、もし必要なら、架橋機構を起動するために、必要に応じて、これより低いまたは高い温度が使用され得る。
【００８６】
前述の記述だけでなく以下の実施例から、本発明はまた、少なくとも１種の塗膜形成樹脂および少なくとも１種のつや消し剤を含有する液状塗装組成物中の少なくとも１種のつや消し剤のつや消し性能を向上させる方法に関する。本明細書中で使用する「向上させる（ｅｎｈａｎｃｉｎｇ）」との用語は、上げる（ｒａｉｓｅ）、大きくする（ｍａｋｅ  ｇｒｅａｔｅｒ）、高める（ｈｅｉｇｈｔｅｎ）、または強める（ｉｎｔｅｎｓｉｆｙ）ことを意味する。本発明の方法は、この組成物に、少なくとも１種の多官能性イソシアヌレートから形成された少なくとも１種の化合物を含有させる工程を包含する。
【００８７】
以下の実施例で本発明を説明するが、しかしながら、本発明をそれらの詳細に限定するとは見なされない。特に明記しない限り、以下の実施例だけでなく本明細書全体にわたって、全ての部およびパーセントは、重量基準である。
【実施例】
【００８８】
以下の実施例Ａ〜Ｆは、少なくとも１種の多官能性イソシアヌレートから形成された化合物の調製を記述する。
【００８９】
（実施例Ａ）
表１は、少なくとも１種の多官能性イソシアヌレートから形成された化合物を調製するのに使用される成分および量を示す。
【００９０】
【表１】
2008518089.tif 000002
１  Ｉｎｖｉｓｔａ  Ｉｎｃ．（Ｗｉｃｈｉｔａ，Ｋａｎｓａｓ）から市販されているＣｏｒｆｒｅｅ  Ｍ−２ドデカン酸
２  Ｐｅｒｓｔｏｒｐ  Ｐｏｌｙｏｌｓ，Ｉｎｃ．（Ｔｏｌｅｄｏ，Ｏｈｉｏ）から市販されている
３  Ｖａｎｔｉｃｏ  Ｉｎｃ．（Ｌｏｓ  Ａｎｇｅｌｅｓ，Ｃａｌｉｆｏｒｎｉａ）から市販されているＡｒａｌｄｉｔｅ  ＰＴ８１０
４  Ｓｙｎｔｈｒｏｎ  Ｉｎｃ．（Ｍｏｒｇａｎｔｏｗｎ，Ｎｏｒｔｈ  Ｃａｒｏｌｉｎａ）から市販されているＡｃｔｉｒｏｎ  ３２−０５７
５  Ｃｒｏｍｐｔｏｎ  Ｃｏｒｐ．（Ｍｉｄｄｌｅｂｕｒｙ，Ｃｏｎｎｅｃｔｉｃｕｔ）から市販されているＨｙｓｔｒｅｎｅ  ９０２２
６  Ｕｎｉｃｈｅｍａ  Ｃｈｅｍｉｅ  Ｂ．Ｖ．（Ｎｅｔｈｅｒｌａｎｄｓ）から市販されているＰｒｉｓｏｒｉｎｅ  ３５０５イソステアリン酸
７  Ｄｏｗ  Ｃｈｅｍｉｃａｌ  Ｃｏ．から市販されている
８  Ｄｏｗ  Ｃｈｅｍｉｃａｌ  Ｃｏ．から市販されている。
【００９１】
攪拌機、冷却器、熱電対および窒素ブランケットを備え付けたガラス製反応器に、チャージＩを加えた。チャージＩを、窒素ブランケット下にて、３０分間にわたって、１００℃まで加熱した。１００℃に達した後、チャージＩの温度を３０分間ごとに１０℃上げて、１．５時間で１３０℃に到達させた。３未満の酸価に達するまで、０．５時間ごとに、試料を取り出した。次いで、２０分間にわたって、チャージＩＩ（これは、予め混合し、そして１６０°Ｆのホットルームに入れた）を加えた。一旦、チャージＩＩの全てを加えると、反応器の内容物を１時間混合した。３未満の酸価が測定されるまで、反応器の内容物を試料採取し、酸価が３未満になった時点で、反応器の内容物を１２０℃未満まで冷却し、そしてチャージＩＩＩを加えることにより７０％固形分まで薄めた。生成物を１５分間混合し、次いで、酢酸ｎ−ブチル：エチレングリコールブチルエーテルの４：１溶媒ブレンドを使用して、６５％固形分まで薄めた。最終生成物は、０．０１の酸価、２４０４のエポキシド当量重量、および２４１のＯＨ価、３１９１のＭｗ、および１１２１のＭｎを有していた。この最終生成物は、１０．５８の分散成分Ｈａｎｓｅｎ溶解度パラメータδＤ、１．５２の極性成分Ｈａｎｓｅｎ溶解度パラメータδＰ、５．８７の水素結合成分Ｈａｎｓｅｎ溶解度パラメータδＨを有していた。結果として、全体的なＨａｎｓｅｎ溶解度パラメータδは、１２．１３であった。
【００９２】
（実施例Ｂ）
表２は、少なくとも１種の多官能性イソシアヌレートから形成された化合物を調製するのに使用される成分および量を示す。
【００９３】
【表２】
2008518089.tif 000003
攪拌機、冷却器、熱電対および窒素ブランケットを備え付けたガラス製反応器に、チャージＩを加えた。チャージＩを、窒素ブランケット下にて、２時間にわたって、１２０℃まで加熱した。１２０℃に達した後、チャージＩの温度を、必要に応じて、１３０℃まで上げて、反応を完結させた。一旦、その温度になると、反応器内容物を混合し、そして０．５時間後、試料採取した。一旦、３未満の酸価に達すると、チャージＩＩを加えた。一旦、チャージＩＩの全てを加えると、反応器の内容物を１時間混合した。３未満の酸価が測定されるまで、反応器の内容物を試料採取し、酸価が３未満になった時点で、反応器内容物を冷却し、そして金属缶に入れた。最終生成物は、０．１６の酸価、１５６４のエポキシド当量重量、および３４９のＯＨ価、３２０７のＭｗ、および１４０７のＭｎを有していた。この最終生成物は、８．６５の分散成分Ｈａｎｓｅｎ溶解度パラメータδＤ、４．１０の極性成分Ｈａｎｓｅｎ溶解度パラメータδＰ、２．５０の水素結合成分Ｈａｎｓｅｎ溶解度パラメータδＨを有していた。結果として、全体的なＨａｎｓｅｎ溶解度パラメータδは、９．８９であった。
【００９４】
（実施例Ｃ）
表３は、少なくとも１種の多官能性イソシアヌレートから形成された化合物を調製するのに使用される成分および量を示す。
【００９５】
【表３】
2008518089.tif 000004
攪拌機、冷却器、熱電対および窒素ブランケットを備え付けたガラス製反応器に、チャージＩを加え、そして窒素ブランケット下にて、１２０℃まで加熱した。別の容器にて、チャージＩＩをブレンドし、次いで、２時間にわたって、チャージＩに徐々に加えた。３未満の酸価が測定されるまで、反応器内容物を試料採取し、酸価が３未満になった時点で、チャージＩＩＩを加えることによりこれらの内容物を５０％固形分まで薄めた。この最終生成物は、０．０３の酸価、２３４８のエポキシド当量重量、および１２４のＯＨ価、４１６４のＭｗ、および２６５６のＭｎを有していた。この最終生成物は、８．７５の分散成分Ｈａｎｓｅｎ溶解度パラメータδＤ、６．００の極性成分Ｈａｎｓｅｎ溶解度パラメータδＰ、３．５０の水素結合成分Ｈａｎｓｅｎ溶解度パラメータδＨを有していた。結果として、全体的なＨａｎｓｅｎ溶解度パラメータδは、１１．１７であった。
【００９６】
（実施例Ｄ）
表４は、少なくとも１種の多官能性イソシアヌレートから形成された化合物を調製するのに使用される成分および量を示す。
【００９７】
【表４】
2008518089.tif 000005
９  Ａｌｂｅｒｍａｒｌｅ  Ｃｏｒｐ．（Ｒｉｃｈｍｏｎｄ，Ｖｉｒｇｉｎｉａ）から市販されているＡＤＭＡ  １２
攪拌機、冷却器、熱電対および窒素ブランケットを備え付けたガラス製反応器に、チャージＩを加えた。チャージＩを、窒素ブランケット下にて、３０分間にわたって、１００℃まで加熱した。１００℃に達した後、チャージＩの温度を３０分間ごとに１０℃上げて、１．５時間で１３０℃に到達させた。３未満の酸価に達するまで、０．５時間ごとに、試料を取り出した。次いで、２０分間にわたって、チャージＩＩ（これは、予め混合し、そして１６０°Ｆのホットルームに入れた）を加えた。一旦、チャージＩＩの全てを加えると、反応器の内容物を１時間混合した。３未満の酸価が測定されるまで、反応器の内容物を試料採取し、酸価が３未満になった時点で、反応器の内容物を１２０℃未満まで冷却し、そしてチャージＩＩＩを加えることにより７０％固形分まで薄めた。生成物を１５分間混合し、そして金属缶に入れた。この最終生成物は、９．６１の分散成分Ｈａｎｓｅｎ溶解度パラメータδＤ、６．８１の極性成分Ｈａｎｓｅｎ溶解度パラメータδＰ、６．７９の水素結合成分Ｈａｎｓｅｎ溶解度パラメータδＨを有していた。結果として、全体的なＨａｎｓｅｎ溶解度パラメータδは、１２．０６であった。
【００９８】
（実施例Ｅ）
表５は、少なくとも１種の多官能性イソシアヌレートから形成された化合物を調製するのに使用される成分および量を示す。
【００９９】
【表５】
2008518089.tif 000006
攪拌機、冷却器、熱電対および窒素ブランケットを備え付けたガラス製反応器に、チャージＩおよびＩＩを加え、そして窒素ブランケット下にて、１２０℃まで加熱した。別の容器にて、チャージＩＩＩをブレンドし、次いで、２時間にわたって、チャージＩおよびＩＩに徐々に加えた。反応器内容物を一定温度で保持し、そして３未満の酸価が測定されるまで、試料採取した。最終生成物は、８８６のエポキシド当量重量、および１０６のＯＨ価を有していた。この最終生成物は、８．７５の分散成分Ｈａｎｓｅｎ溶解度パラメータδＤ、６．００の極性成分Ｈａｎｓｅｎ溶解度パラメータδＰ、３．５０の水素結合成分Ｈａｎｓｅｎ溶解度パラメータδＨを有していた。結果として、全体的なＨａｎｓｅｎ溶解度パラメータδは、１１．１７であった。
【０１００】
（実施例Ｆ）
表６は、少なくとも１種の多官能性イソシアヌレートから形成された化合物を調製するのに使用される成分および量を示す。
【０１０１】
【表６】
2008518089.tif 000007
１０  Ｎｉｓｓａｎ  Ｃｈｅｍｉｃａｌ  Ａｍｅｒｉｃａ  Ｃｏｒｐ．（Ｈｏｕｓｔｏｎ，Ｔｅｘａｓ）から市販されている
１１  Ｃｒｏｍｐｔｏｎ  Ｃｏｒｐ．（Ｍｉｄｄｌｅｂｕｒｙ，Ｃｏｎｎｅｃｔｉｃｕｔ）から市販されているＷｅｓｔｏｎ  ＴＤＰ
１２  Ａｔｏｆｉｎａ  Ｃｈｅｍｉｃａｌｓ  Ｉｎｃ．（Ｐｈｉｌａｄｅｌｐｈｉａ，Ｐｅｎｎｓｙｌｖａｎｉａ）から市販されているＦａｓｃａｔ  ４２０１。
【０１０２】
表６に示した順序で、攪拌機、冷却器、熱電対および窒素ブランケットを備え付けたガラス製反応器に、チャージＩを加えた。スコーチを避けるために、チャージＩを、窒素ブランケット下にて、２３０℃までゆっくりと加熱した。２３０℃に達した４時間後、試料を取り出して、酸価を調べた。次いで、３未満の酸価が測定されるまで、定期的に試料を取り出し、酸価が３未満になった時点で、反応器内容物を安全な温度まで冷却した。
【０１０３】
（塗装実施例）
以下の実施例１〜５は、本発明の特定の実施態様に従った液状塗装組成物の調製を記述する。比較例１Ｃ〜６Ｃは、比較塗装組成物の調製を記述する。比較例１Ｃ〜４Ｃは、少なくとも１種のつや消し剤を含有しないこと以外は、それらの対応する実施例１〜４と類似している。比較例５Ｃは、その組成物内に少なくとも１種の多官能性イソシアヌレートから形成された少なくとも１種の化合物を含有しないこと以外は、実施例１〜４と類似の組成物の調製を記述している。比較例６Ｃは、少なくとも１種のつや消し剤または少なくとも１種の多官能性イソシアヌレートから形成された少なくとも１種の化合物を含有しないこと以外は、実施例１〜４と類似の組成物の調製を記述している。
【０１０４】
（実施例１〜４）
表７および８で示した成分および量（グラム）を使用して、実施例１〜４の塗装組成物を生成した。Ｃｏｗｌｅｓ分散攪拌機を備え付けた適当な混合容器を使用して、プレミックス１（表７）を調製した。この容器に、成分１ａ、１ｂおよび１ｃを加えた。次いで、Ｃｏｗｌｅｓブレード攪拌下にて、成分１ｄを加えた。次いで、Ｃｏｗｌｅｓブレードかき混ぜ下にて、順に、成分１ｅ、１ｆおよび１ｇを加えた。次いで、この容器の内容物を、高速攪拌下にて、１０〜１５分間混合した。次に、成分１ｈ、１ｉおよび１ｊを順に加えた。次いで、成分１ｋを加え、次いで、この容器の内容物を、５〜１０分間にわたって、ゆっくりと混合した。次いで、プレミックス１を成分２と混合した。一旦、混合すると、成分３および４を加え、次いで、混合した。その組成物を基材に塗布する際に、成分５を加えた。
【０１０５】
【表７】
2008518089.tif 000008
１３  Ｄｏｗ  Ｃｈｅｍｉｃａｌ  Ｃｏ．から市販されている低分子量直鎖ポリカプロラクトンポリオール
１４  ＢＡＳＦ  Ｃｏｒｐ．から市販されている溶媒
１５  １６重量パーセントの溶媒（２４％鉱油および７６％酢酸オキシ−ヘキシル）中の８４重量パーセントのアクリル樹脂（２１％アクリル酸ヒドロキシエチル、２％メタクリル酸ｎ−ブチルおよび７７％アクリル酸ｎ−ブチル）の溶液
１６  ＢＹＫ  Ｃｈｅｍｉｅから市販されている湿潤剤
１７  Ｇｒａｃｅ  Ｄａｖｉｓｏｎから市販されているつや消しシリカ
１８  Ｌｕｚｅｎａｃ  Ａｍｅｒｉｃａ，Ｉｎｃ．から市販されている微結晶タルク
１９  Ｈｏｅｃｈｓｔ  Ｃｅｌａｎｅｓｅ  Ｃｈｅｍ．Ｃｏ．から市販されている溶媒
２０  Ｃｉｂａ  Ｓｐｅｃｉａｌｔｙ  Ｃｈｅｍｉｃａｌｓから市販されているＵＶ吸収剤
２１  Ｃｉｂａ  Ｓｐｅｃｉａｌｔｙ  Ｃｈｅｍｉｃａｌｓから市販されているヒンダードアミン光安定剤
２２  Ａｉｒ  Ｐｒｏｄｕｃｔｓ  ＆  Ｃｈｅｍｉｃａｌｓ  Ｉｎｃ．から市販されている。
【０１０６】
【表８】
2008518089.tif 000009
２３  ＰＰＧ  Ｉｎｄｕｓｔｒｉｅｓ，Ｉｎｃ．から市販されている
２４  ＰＰＧ  Ｉｎｄｕｓｔｒｉｅｓ，Ｉｎｃ．から市販されている
２５  ＰＰＧ  Ｉｎｄｕｓｔｒｉｅｓ，Ｉｎｃ．から市販されている
２６  ＰＰＧ  Ｉｎｄｕｓｔｒｉｅｓ，Ｉｎｃ．から市販されている。
【０１０７】
（比較例１Ｃ〜６Ｃ）
表９（プレミックス１）および１０で示した成分および量（グラム）を使用して、比較例１Ｃ〜６Ｃの塗装組成物を生成した。これらの塗装組成物は、実施例１〜４について上記の様式と同じ様式で、生成した。
【０１０８】
【表９】
2008518089.tif 000010
２６  上記表７で記述したものと同じ。
【０１０９】
【表１０】
2008518089.tif 000011
。
【０１１０】
（実施例５）
表１１（プレミックス１）および１２で示した成分および量（グラム）を使用して、実施例５の塗装組成物を生成した。これらの塗装組成物は、実施例１〜４について上記の様式と同じ様式で、生成した。
【０１１１】
【表１１】
2008518089.tif 000012
２７  ７０重量パーセントのポリエステル樹脂組成物（４７．９８％Ｃａｒｄｕｒａ  Ｅ−１０（これは、Ｒｅｓｏｌｕｔｉｏｎ  Ｐｅｒｆｏｒｍａｎｃｅ  Ｐｒｏｄｕｃｔｓから市販されている）、３８．６４％無水フタル酸、１０．６０％トリメチロールプロパン、０．７２％プロピレンイミン、０．３８％テトラエチレンペンタミン、および１．６８％Ｄｅｓｍｏｄｕｒ（登録商標）Ｎ−３３９０（これは、Ｂａｙｅｒ  Ｃｏｒｐ．から市販されている））および３０重量パーセントの溶媒（２０．６％芳香族溶媒−１００型、７９％メチルエーテルプロピレングリコールアセテート、および０．４％Ｄｅｓｍｏｄｕｒ（登録商標）Ｎ−３３９０）の溶液。
２８  ３Ｍ  Ｃｏｒｐ．から市販されているシリカ−アルミナセラミック
２９  Ｐｅｒｓｔｏｒｐ  Ｐｏｌｙｏｌｓ，Ｉｎｃ．から市販されている
３０  Ｃｈｉｔｅｃ  Ｃｈｅｍｉｃａｌ  Ｃｏ．から市販されている
３１  Ｃｉｂａ  Ｓｐｅｃｉａｌｔｙ  Ｃｈｅｍｉｃａｌｓ，Ｉｎｃ．から市販されているヒンダードアミン光安定剤
３２  ＤｅＧｕｓｓａ，Ｉｎｃ．から市販されているワックス被覆二酸化ケイ素。
【０１１２】
【表１２】
2008518089.tif 000013
。
【０１１３】
（試験基材）
ＤｅＶｉｌｂｉｓｓ高容量−低圧（ＨＶＬＰ）スプレーガン（これは、このガンにて、３５ｐｓｉの圧力で、１．４スプレー先端を備えている）を使用して、裸の鋼鉄Ｑ−Ｐａｎｅｌ（登録商標）に、各塗装組成物を塗布した。各パネルに、このガンを２回通過させ、通過の間に、１０分間フラッシュして、溶媒を蒸発させた。これらの塗装組成物を、室温で、少なくとも２４時間硬化させた後、光沢値を測定した。結果は、表１３で報告する。
【０１１４】
【表１３】
2008518089.tif 000014
３２  ６０°光沢は、Ｇａｒｄｎｅｒ  Ｉｎｓｔｒｕｍｅｎｔ  Ｃｏｍｐａｎｙ，Ｉｎｃ．から市販されているＢＹＫ／Ｈａｚｅ光沢計を使用して測定し、６０°の視角で決定した。
３３  ８５°光沢は、Ｇａｒｄｎｅｒ  Ｉｎｓｔｒｕｍｅｎｔ  Ｃｏｍｐａｎｙ，Ｉｎｃ．から市販されているＢＹＫ／Ｈａｚｅ光沢計を使用して測定し、８５°の視角で決定した。
【０１１５】
前述の説明で開示された概念から逸脱することなく、本発明に対して変更を行い得ることは、当業者が容易に理解する。このような変更は、請求項がその言葉で特に明記しない限り、上記請求項の範囲内に含まれると見なされる。従って、本明細書中で詳細に記述された特定の実施態様は、例示にすぎず、添付の特許請求の範囲の全幅およびそれらのいずれかおよび全ての同等物で示される本発明の範囲を限定するものではない。
【国際調査報告】
2008518089.tif 000015
2008518089.tif 000016
2008518089.tif 000017
2008518089.tif 000018